(57)【要約】  本発明の一態様のヒートシールシートは、通気性基材と、前記通気性基材の少なくとも一方の面に設けられた熱接着層とを備え、前記熱接着層が、エチレン−酢酸ビニル共重合体樹脂とポリエチレン樹脂とを含み、前記ポリエチレン樹脂の含有量が、前記エチレン−酢酸ビニル共重合体樹脂１００質量部に対して２０〜４００質量部であり、ＪＩＳ  Ｐ  ８１１７：２００９に準じて測定される王研式透気度が７００秒以下である。
2019107025.tif 000002
【特許請求の範囲】
【請求項１】
通気性基材と、前記通気性基材の少なくとも一方の面に設けられた熱接着層とを備え、
前記熱接着層が、エチレン−酢酸ビニル共重合体樹脂とポリエチレン樹脂とを含み、
前記ポリエチレン樹脂の含有量が、前記エチレン−酢酸ビニル共重合体樹脂１００質量部に対して２０〜４００質量部であり、
ＪＩＳ  Ｐ  ８１１７：２００９に準じて測定される王研式透気度が７００秒以下であるヒートシールシート。
【請求項２】
前記熱接着層の前記通気性基材の表面被覆率が２０〜１００面積％である請求項１に記載のヒートシールシート。
【請求項３】
前記熱接着層が、前記ポリエチレン樹脂のみが存在する直径１〜３０μｍの円形の領域を有する請求項１又は２に記載のヒートシールシート。
【請求項４】
前記熱接着層が、前記エチレン−酢酸ビニル共重合体樹脂のみが存在する直径１〜３０μｍの円形の領域を有する請求項３に記載のヒートシールシート。
【請求項５】
前記ポリエチレン樹脂が粒子状であり、
前記ポリエチレン樹脂の平均粒子径が１〜２０μｍである請求項１〜４のいずれか一項に記載のヒートシールシート。
【請求項６】
前記エチレン−酢酸ビニル共重合体樹脂が粒子状であり、
前記エチレン−酢酸ビニル共重合体樹脂の平均粒子径が１〜２０μｍである請求項５に記載のヒートシールシート。
【請求項７】
前記ポリエチレン樹脂の平均粒子径が、前記エチレン−酢酸ビニル共重合体樹脂の平均粒子径に対して、０．１〜４．０倍である請求項６に記載のヒートシールシート。
【請求項８】
前記エチレン−酢酸ビニル共重合体樹脂の最低造膜温度が７０℃以上である請求項６又は７に記載のヒートシールシート。
【請求項９】
前記熱接着層が、前記エチレン−酢酸ビニル共重合体樹脂１００質量部に対して１０〜５０質量部のタッキファイヤーをさらに含む請求項１〜８のいずれか一項に記載のヒートシールシート。
【請求項１０】
前記通気性基材がポリアクリルアミド樹脂を含み、
前記ポリアクリルアミド樹脂の濃度が、前記通気性基材の少なくとも一方の面において中心部よりも大きい請求項１〜９のいずれか一項に記載のヒートシールシート。
【請求項１１】
木材パルプを含む通気性基材と、前記通気性基材の少なくとも一方の面に設けられた熱接着層と、を備えたヒートシールシートであって、
前記ヒートシールシートの熱接着面１．０ｃｍ２内に１０００μｍ２より大きな前記熱接着層が設けられていない部分が１０個以下であり、
前記通気性基材を形成するパルプの総質量のうち５１〜１００質量％が針葉樹パルプであり、
前記ヒートシールシートのＪＩＳ  Ｐ  ８１１７：２００９に準じて測定される王研式透気度が５００秒以下であり、
前記ヒートシールシートを水酸化ナトリウムでｐＨ１０．０に調整した水を使用して、ＪＩＳ  Ｐ  ８２２０−１：２０１２に準じて再離解し、前記再離解後に得られたパルプについてＪＩＳ  Ｐ  ８１２１−２：２０１２に準じて測定されたカナダ標準ろ水度が４７０〜６２０ｍＬＣＳＦである、ヒートシールシート。
【請求項１２】
前記通気性基材は、乾燥紙力増強剤を前記通気性基材の総質量に対して０．５〜２．０質量％含有する請求項１１に記載のヒートシールシート。
【請求項１３】
前記通気性基材は、湿潤紙力増強剤を前記通気性基材の総質量に対して０．２〜２．０質量％含有する請求項１１又は１２に記載のヒートシールシート。
【請求項１４】
前記通気性基材は、定着剤を前記通気性基材の総質量に対して０．３〜２．０質量％含有する請求項１１〜１３のいずれか一項に記載のヒートシールシート。
【請求項１５】
通気性基材の少なくとも一方の面に熱接着層用塗料を塗布し、乾燥する工程を有し、
前記熱接着層用塗料が、平均粒子径が１〜２０μｍのエチレン−酢酸ビニル共重合体樹脂粒子と、平均粒子径が１〜２０μｍのポリエチレン樹脂粒子と、分散媒とを含み、
前記ポリエチレン樹脂粒子の含有量が、前記エチレン−酢酸ビニル共重合体樹脂粒子１００質量部に対して２０〜４００質量部であるヒートシールシートの製造方法。
【請求項１６】
前記熱接着層用塗料を塗布した後、前記エチレン−酢酸ビニル共重合体樹脂粒子の最低造膜温度以上の温度で乾燥する請求項１５に記載のヒートシールシートの製造方法。
【請求項１７】
請求項１〜１０のいずれか一項に記載のヒートシールシートと、包装紙、ラミネート紙、フィルム又は滅菌用成形容器とが熱圧着された滅菌包装体。
【請求項１８】
前記ヒートシールシートと、前記包装紙、フィルム又は滅菌用成形容器とを、ＪＩＳ  Ｐ  ８１１３：２００６に準じて剥離速度３００ｍｍ／分で１８０°剥離する際の剥離強度が、１．０〜１５Ｎ／１５ｍｍである請求項１７に記載の滅菌包装体。
【請求項１９】
請求項１１〜１４いずれか一項に記載のヒートシールシートと、滅菌用成形容器とが熱圧着された滅菌包装体。
【発明の詳細な説明】
【技術分野】
【０００１】
本発明は、ヒートシールシート、その製造方法及び滅菌包装体に関する。
本願は、２０１７年１２月１日に、日本に出願された特願２０１７−２３１９７９号、及び２０１８年３月２８日に、日本に出願された特願２０１８−０６２２９２号に基づき優先権を主張し、その内容をここに援用する。
【背景技術】
【０００２】
手術、治療等に使用する器具類は、使用前に滅菌包装体に収納されて滅菌される。病院や医療器具メーカー等で実施される滅菌方法としては、メスや鉗子等の被滅菌物を滅菌包装体に入れて密封した後、ガス滅菌法、高圧蒸気滅菌法、放射線滅菌法等を用いて滅菌を行う方法が挙げられる。ガス滅菌法は、包装物を耐圧容器中に入れて容器内を減圧し、包装物内部の空気を排出させた後、エチレンオキサイドガス（ＥＯＧ）等を容器内に満たして包装物内部にガスを浸透させて滅菌する。高圧蒸気滅菌法は、オートクレーブ等を用いて包装物を高温の蒸気に曝し、減圧と加圧を繰り返して滅菌する。放射線滅菌法は、放射線を照射して滅菌する。このうち、コスト及び簡便性の面から、ガス滅菌法又は高圧蒸気滅菌法が多く用いられる。【０００３】
滅菌後の器具は、手術等に使用するまで、この滅菌包装体内に収納され、手術や治療に用いる際に開封して使用される。開封に際しては一般的に、病院内で医師や施術者が手袋を使用していても開封しやすいように、ピールオープン方式や引裂き方式がとられる。ピールオープン方式の滅菌包装体は、裏表の二枚の矩形のシートを剥離可能に接着して製造される。引裂き方式の滅菌包装体は、易裂開性（引裂き開封し易い）シートを用いて製造される。【０００４】
前記のガス滅菌法や高圧蒸気滅菌法に使用される滅菌包装体は、その滅菌方法から、通気性を有することが必須である。放射線滅菌法に使用される滅菌包装体も、滅菌処理中に内包物が含有する残留溶剤や臭気を揮散させる場合があるため、通気性を有することが好ましい。そのため、通気性を有するシートが滅菌包装体に用いられる。【０００５】
袋状や容器状の滅菌包装体には、熱圧着により密封状態を形成するヒートシールシートが用いられる。例えば、トレイやカップ等の成形容器の蓋を形成するヒートシールシートは、開口部を囲むフランジ部分に熱圧着されて、容器を密封する。
ヒートシールシートには、滅菌処理が可能な通気性を確保しながら、滅菌処理後の完全なクロージャー（滅菌状態の維持）を実現することが求められる。【０００６】
特許文献１には、ヒートシールシートの熱接着層を網目状に形成することにより通気性を確保したものが提案されている。しかし、ヒートシールシートが熱圧着されるフランジ部分は通常幅が狭く、網目状の熱接着層ではクロージャーの完全性に疑問があった。
一方、特許文献２には、熱接着層に粒状の熱可塑性樹脂を配合することにより、通気性を確保しながら、熱接着層をいわゆるベタ塗にすることを可能としたヒートシールシートが提案されている。
【先行技術文献】
【特許文献】
【０００７】
【特許文献１】特開２０１７−４３８６６号公報
【特許文献２】特開２０１７−２０１３０号公報
【発明の概要】
【発明が解決しようとする課題】
【０００８】
しかし、特許文献２のヒートシールシートは、熱接着層側の表面（熱接着面）にグリップ感があり、耐擦過性に劣る。すなわち熱接着面が擦られたときに熱接着層の一部が脱落することがある。熱接着層の脱落を抑えるためにポリビニルアルコール等の水溶性高分子バインダーやスチレン−ブタジエン共重合体エマルション等の水性バインダーを併用しても熱接着層の脱落を抑える効果は十分得られず、また熱接着性が低下し、通気性も損なわれてしまうおそれがある。【０００９】
また、特許文献２のヒートシールシートは、ベタ塗したことによりクロージャーの完全性は向上したものの、フランジ部全面に接着されているため、開封時に意図しない箇所で破れる場合がある。【００１０】
本発明の一態様は、十分な熱接着性と通気性を有し、且つ熱接着面の耐擦過性に優れたヒートシールシート、その製造方法、及びこれを用いた滅菌包装体を提供することを目的とする。【００１１】
本発明の他の一態様は、滅菌処理時の良好な通気性と、滅菌処理後の完全なクロージャーとを兼ね備え、開封時の意図しない箇所での破れが起こり難いヒートシールシート、及びそのヒートシールシートを備えた滅菌包装体を提供することを目的とする。
【課題を解決するための手段】
【００１２】
本発明は、以下の態様を有する。
［１］通気性基材と、前記通気性基材の少なくとも一方の面に設けられた熱接着層とを備え、
前記熱接着層が、エチレン−酢酸ビニル共重合体樹脂とポリエチレン樹脂とを含み、
前記ポリエチレン樹脂の含有量が、前記エチレン−酢酸ビニル共重合体樹脂１００質量部に対して２０〜４００質量部であり、
ＪＩＳ  Ｐ  ８１１７：２００９に準じて測定される王研式透気度が７００秒以下であるヒートシールシート。
［２］前記熱接着層の前記通気性基材の表面被覆率が２０〜１００面積％である［１］のヒートシールシート。
［３］前記熱接着層が、前記ポリエチレン樹脂のみが存在する直径１〜３０μｍの円形の領域を有する［１］又は［２］のヒートシールシート。
［４］前記熱接着層が、前記エチレン−酢酸ビニル共重合体樹脂のみが存在する直径１〜３０μｍの円形の領域を有する［３］のヒートシールシート。
［５］前記ポリエチレン樹脂が粒子状であり、
前記ポリエチレン樹脂の平均粒子径が１〜２０μｍである［１］〜［４］のいずれかのヒートシールシート。
［６］前記エチレン−酢酸ビニル共重合体樹脂が粒子状であり、
前記エチレン−酢酸ビニル共重合体樹脂の平均粒子径が１〜２０μｍである［５］のヒートシールシート。
［７］前記ポリエチレン樹脂の平均粒子径が、前記エチレン−酢酸ビニル共重合体樹脂の平均粒子径に対して、０．１〜４．０倍である［６］のヒートシールシート。
［８］前記エチレン−酢酸ビニル共重合体樹脂の最低造膜温度が７０℃以上である［６］又は［７］のヒートシールシート。
［９］前記熱接着層が、前記エチレン−酢酸ビニル共重合体樹脂１００質量部に対して１０〜５０質量部のタッキファイヤーをさらに含む［１］〜［８］のいずれかのヒートシールシート。
［１０］前記通気性基材がポリアクリルアミド樹脂を含み、
前記ポリアクリルアミド樹脂の濃度が、前記通気性基材の少なくとも一方の面において中心部よりも大きい［１］〜［９］のいずれかのヒートシールシート。
［１１］木材パルプを含む通気性基材と、前記通気性基材の少なくとも一方の面に設けられた熱接着層と、を備えたヒートシールシートであって、前記ヒートシールシートの熱接着面１．０ｃｍ２内に１０００μｍ２より大きな前記熱接着層が設けられていない部分が１０個以下であり、前記通気性基材を形成するパルプの総質量のうち５１〜１００質量％が針葉樹パルプであり、前記ヒートシールシートのＪＩＳ  Ｐ  ８１１７：２００９に準じて測定される王研式透気度が５００秒以下であり、前記ヒートシールシートを水酸化ナトリウムでｐＨ１０．０に調整した水を使用して、ＪＩＳ  Ｐ  ８２２０−１：２０１２に準じて再離解し、前記再離解後に得られたパルプについてＪＩＳ  Ｐ  ８１２１−２：２０１２に準じて測定されたカナダ標準ろ水度が４７０〜６２０ｍＬＣＳＦである、ヒートシールシート。
［１２］前記通気性基材は、乾燥紙力増強剤を前記通気性基材の総質量に対して０．５〜２．０質量％含有する［１１］のヒートシールシート。
［１３］前記通気性基材は、湿潤紙力増強剤を前記通気性基材の総質量に対して０．２〜２．０質量％含有する［１１］又は［１２］のヒートシールシート。
［１４］前記通気性基材は、定着剤を前記通気性基材の総質量に対して０．３〜２．０質量％含有する［１１］〜［１３］のいずれかのヒートシールシート。
［１５］通気性基材の少なくとも一方の面に熱接着層用塗料を塗布し、乾燥する工程を有し、
前記熱接着層用塗料が、平均粒子径が１〜２０μｍのエチレン−酢酸ビニル共重合体樹脂粒子と、平均粒子径が１〜２０μｍのポリエチレン樹脂粒子と、分散媒とを含み、
前記ポリエチレン樹脂粒子の含有量が、前記エチレン−酢酸ビニル共重合体樹脂粒子１００質量部に対して２０〜４００質量部であるヒートシールシートの製造方法。
［１６］前記熱接着層用塗料を塗布した後、前記エチレン−酢酸ビニル共重合体樹脂粒子の最低造膜温度以上の温度で乾燥する［１５］のヒートシールシートの製造方法。
［１７］［１］〜［１０］のいずれかのヒートシールシートと、包装紙、ラミネート紙、フィルム又は滅菌用成形容器とが熱圧着された滅菌包装体。
［１８］前記ヒートシールシートと、前記包装紙、フィルム又は滅菌用成形容器とを、ＪＩＳ  Ｐ  ８１１３：２００６に準じて剥離速度３００ｍｍ／分で１８０°剥離する際の剥離強度が、１．０〜１５Ｎ／１５ｍｍである［１７］の滅菌包装体。
［１９］［１１］〜［１４］のいずれかのヒートシールシートと、滅菌用成形容器とが熱圧着された滅菌包装体。
【発明の効果】
【００１３】
本発明の一態様のヒートシールシートは、十分な熱接着性と通気性を有し、且つ熱接着面の耐擦過性に優れる。【００１４】
本発明の他の一態様のヒートシールシートは、滅菌処理時の良好な通気性と、滅菌処理後の完全なクロージャーとを兼ね備え、開封時の意図しない箇所での破れが起こり難い。
【図面の簡単な説明】
【００１５】
【図１】本発明の第１の態様又は第２の態様のヒートシールシートの一実施形態を模式的に示す断面図である。
【発明を実施するための形態】
【００１６】
本発明において「シート」とは、シート、フィルム等の薄葉体の総称である。
「王研式透気度」は、ＪＩＳ  Ｐ  ８１１７：２００９に準じて測定される値である。
「カナダ標準ろ水度」は、ＪＩＳ  Ｐ  ８１２１−２：２０１２に準じて測定される値である。
「坪量」は、ＪＩＳ  Ｐ  ８１２４：２０１１に準じて測定される値である。
「密度」は、ＪＩＳ  Ｐ  ８１１８：１９９８に準じて厚さを測定し、厚さと坪量の測定値から計算で求められる値である。
「軟化点（環球法）」は、ＪＩＳ  Ｋ  ２２０７：１９９６に準じて測定される値である。
「融点」は、ＪＩＳ  Ｋ  ７１２１：１９８７に準じて測定される融解ピーク温度である。
「最低造膜温度」は、ＪＩＳ  Ｋ  ６８２８−２：２００３に準じて測定される値である。
「層間強度」は、ＩＳＯ  １６２６０：２０１６に準じて測定される値である。
「抄紙機の縦方向の引裂強度」は、ＪＩＳ  Ｐ  ８１１６：２０００に準じて測定される値である。
「ステキヒトサイズ度」は、ＪＩＳ  Ｐ  ８１２２：２００４に準じて測定される値である。
「剥離強度」は、ＪＩＳ  Ｐ  ８１１３：２００６に準じて測定される値である。
数値範囲を示す「〜」は、その前後に記載された数値を下限値及び上限値として含むことを意味する。
【００１７】
〔第１の態様〕
本発明の第１の態様のヒートシールシート（以下、「ヒートシールシートＡ」とも記す。）は、通気性基材と、通気性基材の少なくとも一方の面に設けられた熱接着層とを備える。熱接着層は、通気性基材の一方の面のみに設けられていてもよく、一方の面及びその反対側の他方の面に設けられていてもよい。
【００１８】
ヒートシールシートＡの一実施形態は、図１に示すように、通気性基材２と、通気性基材２の一方の面に設けられた熱接着層３とを備えるヒートシールシート１である。説明の便宜上、図１における寸法等は実際とは異なるものになっている。
【００１９】
ヒートシールシートＡは、必要に応じて、本発明の目的を損なわない範囲で、通気性基材と熱接着層との間に他の層をさらに備えていてもよい。熱接着層が通気性基材の一方の面のみに設けられている場合、通気性基材の他方の面に他の層が設けられていてもよい。
【００２０】
ヒートシールシートＡは、王研式透気度が７００秒以下であり、３００秒以下がより好ましく、１００秒以下が特に好ましい。ヒートシールシートＡの王研式透気度が上記上限値以下であると、透気性が求められるガス滅菌法にヒートシールシートＡを適用できる。このため、放射線滅菌法、ガス滅菌法等の各種の滅菌法に適用可能なヒ−トシールシートを実現できる。
ヒートシールシートＡの王研式透気度の下限値は、特に限定されないが、例えば３秒とすることができる。
ヒートシールシートＡの王研式透気度は、例えば３〜７００秒であってよく、３〜３００秒であってよく、３〜１００秒であってよい。
なお、ヒートシールシートＡの王研式透気度は、後述するヒートシールシートの製造方法Ａにおいて、熱接着層用塗料に用いる樹脂粒子の平均粒子径、熱接着層用塗料の塗布量（単位面積当たりの熱接着層の質量）、熱接着層用塗料の乾燥条件、通気性基材のパルプのフリーネス、通気性基材の坪量等をそれぞれ適切に選択することによって制御することが可能である。
【００２１】
（通気性基材）
ヒートシールシートＡの通気性基材の通気性は、王研式透気度として、５００秒以下が好ましく、５０秒以下がより好ましく、２０秒以下が特に好ましい。通気性基材の王研式透気度が上記上限値以下であると、ヒートシールシートＡの王研式透気度を上記上限値以下としやすい。
通気性基材の王研式透気度の下限値は、特に限定されない。ただし、遮菌性を損なうようなピンホールは存在しない。
【００２２】
通気性基材としては、通気性を有していればよく、特に限定されないが、例えば紙基材を用いることができる。
紙基材は、パルプで構成される。パルプとしては、木材パルプ、非木材パルプ等が挙げられる。木材パルプとしては、針葉樹パルプ、広葉樹パルプ等が挙げられ、いずれを用いてもよい。また、木材パルプの蒸解方法や漂白方法は、特に限定されない。非木材パルプとしては、麻パルプ、ケナフパルプ、竹パルプ、コットンパルプ等が挙げられる。これらのパルプは１種を単独で用いてもよく、２種以上を組み合わせて用いてもよい。
紙基材は、パルプ以外の繊維材料を含んでいてもよい。前記繊維材料としては、レーヨン繊維、ナイロン繊維、その他熱融着繊維等が挙げられる。
【００２３】
紙基材を構成するパルプの総質量に対する針葉樹パルプの含有量は、０〜１００質量％の範囲内で適宜選定できる。例えば、後述するヒートシールシートＢと同様に５１〜１００質量％であってもよく、０質量％以上５１質量％未満であってもよい。
紙基材を構成するパルプの総質量に対する針葉樹パルプの含有量は、０〜９５質量％が好ましい。すなわち、紙基材を構成するパルプの総質量に対する、針葉樹パルプ以外のパルプの含有量は、５〜１００質量％が好ましい。針葉樹パルプの含有量が９５質量％以下であると、パルプの叩解を進めた（カナダ標準ろ水度を小さくした）ときに紙基材の通気性が低下しにくいので、紙基材の通気性を保ったまま紙力を高くすることができる。
針葉樹パルプ以外のパルプとしては、広葉樹パルプ、非木材パルプ等が挙げられ、広葉樹パルプが好ましい。
【００２４】
紙基材は、例えば、パルプスラリーを含む抄紙原料を抄紙することにより得られる。
パルプスラリーは、パルプを水の存在下で叩解することにより得られる。パルプの叩解方法、叩解装置は特に限定されるものではないが、例えば叩解効率が高いダブルディスクリファイナー（ＤＤＲ）が好適に使用される。
パルプの叩解は、パルプのカナダ標準ろ水度が２５０ｍＬＣＳＦ以上７００ｍＬＣＳＦ以下となるように行うことが好ましく、２５０ｍＬＣＳＦ以上６００ｍＬＣＳＦ以下となるように行うことがより好ましく、３００ｍＬＣＳＦ以上５００ｍＬＣＳＦとなるように行うことが特に好ましい。パルプのカナダ標準ろ水度を上記下限値以上とすることにより、紙基材の透気性をより効果的に向上させることができる。また、パルプのカナダ標準ろ水度を上記上限値以下とすることにより、紙の強度を向上させて、イージーピール性の向上に寄与することができる。
一般にパルプの叩解と紙力の関係については、叩解をあまりすすめない状態では紙力は得られにくく、その理由としては、パルプ繊維同士のからみが弱く、繊維間結合（水素結合）のポイントも少ないためと考えられており、ある程度叩解を進めることで紙力は向上する。一方、叩解をすすめると、パルプ繊維同士のからみが増え、繊維間結合のポイントが増えるため、紙力は得られるが繊維の空隙が減少し、原紙の透気性が低下する。
パルプのカナダ標準ろ水度が前記の値の範囲であると、通気性基材の通気性を保ったまま紙力を充分に高くすることができ、ヒートシールシートＡのイージーピール適性をさらに向上させることが可能となる。
【００２５】
必要に応じて、叩解により得られたパルプスラリーに各種製紙用内添薬品を添加し、抄紙原料を調成することができる。パルプスラリーに前記繊維材料を配合することも可能である。
内添薬品としては、例えばサイズ剤、紙力増強剤、湿潤紙力増強剤、硫酸バンド、カチオン化デンプン等の各種の定着剤が挙げられる。また、これらの他にも内添薬品として保水剤、歩留向上剤、消泡剤、填料、着色剤等を、抄紙原料に対して任意に配合可能である。これらの内添薬品はそれぞれ公知のものを使用できる。
【００２６】
サイズ剤としては、例えばアルケニル無水コハク酸、アルキルケテンダイマー、ロジンが挙げられる。これらのサイズ剤はいずれか一種を単独で用いてもよく二種以上を併用してもよい。
紙力増強剤としては、例えばポリアクリルアミド樹脂、カチオン化デンプン、ポリビニルアルコールが挙げられる。これらの紙力増強剤はいずれか一種を単独で用いてもよく二種以上を併用してもよい。
湿潤紙力増強剤としては、例えばポリアミドエポキシ樹脂、エピクロル樹脂、メラミン樹脂が挙げられる。これらの湿潤紙力増強剤はいずれか一種を単独で用いてもよく二種以上を併用してもよい。
保水剤としては、例えばカルボキシメチルセルロースが挙げられる。
填料としては、例えばタルクが挙げられる。
【００２７】
通気性基材はポリアクリルアミド樹脂を含むことが好ましい。これにより、イージーピール性が高まる。
特に、通気性基材が紙基材である場合には、ポリアクリルアミド樹脂を紙力増強剤として内添させることにより、通気性基材の強度をより効果的に向上させて、滅菌包装体とした後にヒートシールシートＡを剥離する際の基材破壊を防止し、イージーピール性をさらに向上させることが可能となる。
紙基材の強度をさらに増強させるために、抄紙工程で得られた原紙に対し、抄紙工程の後工程であるサイズプレスやゲートロール等でポリアクリルアミド樹脂を塗布することも可能である。あるいは、原紙の少なくとも一方の面にポリアクリルアミド樹脂を含む下塗り剤を塗布して通気性基材を形成することもできる。このようにして得られる通気性基材は、ポリアクリルアミド樹脂の濃度が、通気性基材の少なくとも一方の面において中心部よりも大きくなる。典型的には、通気性基材は、一方の面から中心部側に向けてポリアクリルアミド樹脂の濃度が漸減する領域を有する。
【００２８】
通気性基材中の各領域におけるポリアクリルアミド樹脂の濃度は、例えば熱分解−ガスクロマトグラフィー質量分析法（以下、「熱分解ＧＣＭＳ」とも記す。）により測定できる。例えば、通気性基材の一方の面及び他方の面、ならびに通気性基材を適当な粘着テープを用いて２層に層分割した分割面について、それぞれの一部をかみそり等で削って熱分解ＧＣＭＳを行うことにより、一方の面、他方の面、及び中心部におけるポリアクリルアミド樹脂の濃度を確認することが可能である。
ここで、通気性基材の中心部とは、通気性基材の一方の面の平均面と、他方の面の平均面との中点を結んで形成される平面部分を指す。一方の面の平均面と他方の面の平均面との中点とは、一方の面の平均面の特定点から他方の面の平均面までを最短距離で結ぶ線分の中点のことをいう。また、各面の平均面とは、表面に凹凸形状がある場合は、凹部と凸部全体の高さの平均の高さを通る面をいい、表面に凹凸形状がない場合は、各面のことをいう。
【００２９】
ポリアクリルアミド樹脂としては、例えばアニオン性、カチオン性、両性、又はノニオン性のポリアクリル樹脂を用いることができる。これらの中でも、優れた紙力増強効果を発現する点で、両性のポリアクリルアミド樹脂が好ましい。
ポリアクリルアミド樹脂の質量平均分子量（Ｍｗ）は、２００万〜１０００万が好ましい。質量平均分子量が上記下限値以上であると、紙力増強効果がより優れる。質量平均分子量が上記上限値以下であると、粘度が充分に低く添加が容易となることから、操業上、好ましい。
ポリアクリルアミド樹脂の質量平均分子量は、ゲルパーミエーションクロマトグラフィー（ＧＰＣ）により測定されるポリエチレンオキシド換算値である。
【００３０】
通気性基材の坪量は、例えば３０ｇ／ｍ２以上が好ましく、４０ｇ／ｍ２以上がより好ましく、４５ｇ／ｍ２以上がさらに好ましい。通気性基材の坪量が上記下限値以上であると、ヒートシールシートＡの剥離に耐えうる強度が得られやすく、剥離時の基材破壊がさらに起こりにくくなる。また、滅菌包装体に使用した場合でも遮菌性を損なうピンホールの発生を抑えることができる。
また、通気性基材の坪量は、透気性の観点から、例えば３００ｇ／ｍ２以下が好ましく、２５０ｇ／ｍ２以下がより好ましく、２００ｇ／ｍ２以下がさらに好ましい。
通気性基材の坪量は、例えば３０〜３００ｇ／ｍ２であってよく、４０〜２５０ｇ／ｍ２であってよく、４５〜２００ｇ／ｍ２であってよい。
【００３１】
通気性基材の密度は、例えば０．５０〜１．２０ｇ／ｃｍ３が好ましく、０．６５〜１．１０ｇ／ｃｍ３がより好ましい。通気性基材の密度が上記下限値以上であると、イージーピールに耐えうる強度が得られやすく、剥離時の基材破壊がさらに起こりにくくなる。通気性基材の密度が上記上限値以下であると、十分な通気性を保つことができる。
【００３２】
（熱接着層）
ヒートシールシートＡの熱接着層は、エチレン−酢酸ビニル共重合体樹脂（以下、「ＥＶＡ」とも記す。）と、ポリエチレン樹脂（以下、「ＰＥ」とも記す。）とを含む。
【００３３】
ＥＶＡは、エチレン単位と酢酸ビニル単位とを有する共重合体である。必要に応じて、本発明の効果を損なわない範囲で、エチレン及び酢酸ビニル以外の他の単量体単位をさらに有していてもよい。
【００３４】
ＰＥは、熱接着面（ヒートシール面）の耐擦過性の改善のために用いられる。
ＰＥとしては、低密度ポリエチレンでも高密度ポリエチレンでもよく、それらの中間の密度のポリエチレンでもよい。いずれのものでも熱接着面の耐擦過性が改善効果を示し、好ましく用いられる。これらはいずれか一種を単独で用いてもよく二種以上を併用してもよい。
ＰＥの軟化点（環球法）又は融点は、例えば９０〜１４０℃であってよい。
【００３５】
熱接着層中のＰＥの含有量は、ＥＶＡ１００質量部に対して２０〜４００質量部であり、４０〜２００質量部が好ましく、５０〜１７０質量部がより好ましく、６０〜１５０質量部が特に好ましい。ＰＥの含有量が上記下限値以上であると、熱接着面が擦られたときの熱接着層の脱落を十分に抑制できる。ＰＥの含有量が上記上限値以下であると、ヒートシール時に十分な接着力が得られる。
【００３６】
熱接着層中のＥＶＡ１００質量部に対するＰＥの含有量は、例えば、熱接着層の形成に用いたＥＶＡ及びＰＥそれぞれの質量から算出できる。あるいは、以下の方法によって求めることも可能である。
ＥＶＡは常温でトルエンに溶解する。一方、ＰＥは６０℃以下の液温のトルエンには殆ど溶解せず、８０℃の液温のトルエンには溶解する。この性質を利用し、以下の１〜５の手順でＥＶＡとＰＥとの質量比を特定する。この質量比から、ＥＶＡ１００質量部に対するＰＥの含有量（質量部）を算出する。
１．ヒートシールシート表面から熱接着層成分を掻き落とす。
２．掻き落とした熱接着層成分を二等分して２つのサンプルを作成する。
３．一方のサンプルを常温のトルエンに溶解し、目開き０．１μｍの精密フィルターでろ過する。得られたろ液中の溶質の主成分を、熱接着層を構成していたＥＶＡとして、核磁気共鳴装置を用いて、酢酸ビニルエステルに対するエチレンの質量比ａ（酢酸ビニルエステルの質量を１としたときのエチレンの質量割合）を特定する。
４．他方のサンプルを８０℃に加温したトルエンに溶解し、目開き０．１μｍの精密フィルターでろ過する。得られたろ液中には、熱接着層中のＥＶＡとＰＥの両方が溶解しているとして、核磁気共鳴装置を用いて、酢酸ビニルエステルに対するエチレンの質量比ｂ（酢酸ビニルエステルの質量を１としたときのエチレンの質量割合）を特定する。
５．下記式１により、ＥＶＡとＰＥとの質量比（ＥＶＡの含有質量：ＰＥの含有質量）を算出する。
（ＥＶＡの含有質量）：（ＰＥの含有質量）＝（１＋ａ）：（ｂ−ａ）  ・・・式１
【００３７】
ヒートシールシートＡ全体での王研式透気度が７００秒以下であるため、熱接着層は、通気性基材と同様、通気性を有しており、熱接着層中には通常、熱接着層と通気性基材との界面と、熱接着層の表面とを連通する空隙が存在する。
【００３８】
熱接着層は、典型的には、ＥＶＡ粒子とＰＥ粒子と分散媒とを含む熱接着層用塗料を塗布し、乾燥することにより形成される。
通常、ＥＶＡ粒子はＰＥ粒子よりも低温で融解する。そのため、乾燥条件によって、ＥＶＡ粒子及びＰＥ粒子の両方が融解する場合、ＥＶＡ粒子のみが融解する場合、ＥＶＡ粒子及びＰＥ粒子のどちらも融解しない場合等がある。また、ＥＶＡ粒子やＰＥ粒子が融解する場合には、完全に溶解し、粒子の形態を保っていない場合と、部分的に溶解し、粒子の形態をある程度保っている場合とがある。
【００３９】
熱接着層は、ＰＥのみが存在する直径１〜３０μｍの円形の領域（以下、「ＰＥ領域」とも記す。）を有することが好ましい。
熱接着層がＰＥ領域を有する場合、ＰＥ領域は通常、熱接着層中に複数存在し、各領域の間に空隙が存在する。ＰＥ領域の直径が上記範囲内であると、熱接着層の通気性が優れる。また、ヒートシールシートＡを包装紙、ラミネート紙、フィルム又は滅菌用成形容器（以下、これらをまとめて「被着体」とも記す。）に熱圧着して滅菌包装体とした後、被着体から剥離する際の基材破壊を効果的に抑制できる。
ＰＥ領域の形状は、全体として円形であればよく、略真円形、略楕円形、不定形の塊状等であってよい。通気性を容易に制御する観点から、不定形の塊状以外の形状であることが好ましい。
ＰＥ領域の直径は、１〜２５μｍが好ましく、１〜１５μｍがより好ましく、１〜６μｍが特に好ましい。ＰＥ領域の直径は、真円換算直径である。
ＰＥ領域の直径は、熱接着層用塗料に用いるＰＥ粒子の平均粒子径により調整できる。例えばＰＥ粒子の平均粒子径が１〜２０μｍであると、直径１〜３０μｍのＰＥ領域が得られる。
【００４０】
熱接着層において、ＰＥは、粒子状でもよく粒子状でなくてもよく、通気性の観点から、粒子状であることが好ましい。
熱接着層においては、ＰＥが粒子状であり、ＰＥの平均粒子径が１〜２０μｍであることが好ましい。ＰＥが粒子状であり、ＰＥの平均粒子径が１〜２０μｍであると、熱接着層の通気性がより優れる。また、ヒートシールシートＡを被着体に熱圧着して滅菌包装体とした後、被着体から剥離する際の基材破壊をより効果的に抑制できる。
粒子状のＰＥの平均粒子径は、１〜１２μｍが好ましく、３〜１２μｍがより好ましく、５〜１２μｍが特に好ましい。
粒子状のＰＥの形状は特に限定されないが、透気性の向上や基材破壊の抑制の観点から、略球状又は略楕円体状のＰＥが含まれていることが好ましい。
【００４１】
熱接着層がＰＥ領域を有する場合、熱接着層は、ＥＶＡのみが存在する直径１〜３０μｍの円形の領域（以下、「ＥＶＡ領域」とも記す。）を有してもよく、有さなくてもよい。熱接着層の通気性がより優れる点では、ＥＶＡ領域を有することが好ましい。
ＥＶＡ領域の形状は、全体として円形であればよく、略真円形、略楕円形、不定形の塊状等であってよい。通気性を容易に制御する観点から、不定形の塊状以外の形状であることが好ましい。
ＥＶＡ領域の直径は、１〜２０μｍが好ましく、１〜１５μｍがより好ましく、１〜１２μｍが特に好ましい。ＥＶＡ領域の直径は、真円換算直径である。
【００４２】
熱接着層において、ＰＥが粒子状である場合、ＥＶＡは、粒子状でもよく粒子状でなくてもよい。熱接着層の通気性がより優れる点では、ＥＶＡが粒子状であることが好ましい。ＰＥ及びＥＶＡが共に粒子状である場合、熱接着層中のこれらの樹脂の間には空隙が存在している。各粒子の平均粒子径が前記範囲内であることにより、熱接着層が優れた通気性を有し、ヒートシールシートＡが全体として優れた通気性を示すものとなる。
粒子状のＥＶＡの平均粒子径は、１〜１２μｍが好ましく、３〜１２μｍがより好ましく、５〜１２μｍが特に好ましい。
粒子状のＥＶＡの形状は特に限定されないが、透気性の向上や基材破壊の抑制の観点から、略球状又は略楕円体状のＰＥが含まれていることが好ましい。
【００４３】
粒子状のＥＶＡの最低造膜温度は、７０℃以上が好ましく、７５℃以上がより好ましい。ＥＶＡの最低造膜温度が上記下限値以上であると、ヒートシールシートＡの製造時の製造機の汚染やヒートシールシートＡの巻取のブロッキングの発生を防止できる。
ＥＶＡの最低造膜温度は、ヒートシールシートＡの被着体に対するヒートシール性を向上させる観点から、１８０℃以下が特に好ましい。
ＥＶＡの最低造膜温度は、例えば７０〜１８０℃であってよく、７５〜１８０℃であってよい。
【００４４】
ＰＥ及びＥＶＡが共に粒子状である場合、ＰＥの平均粒子径は、ＥＶＡの平均粒子径に対して、０．１〜４．０倍が好ましく、０．３〜３．０倍がより好ましく、０．５〜２．０倍が特に好ましい。ＰＥの平均粒子径が上記範囲内であると、熱接着層の形成時、用いた熱接着層用塗料におけるＥＶＡ粒子とＰＥ粒子との処方比率に近い比率でＥＶＡ粒子とＰＥ粒子が通気性基材表面上にとどまり、所望の効果が得られ易い。
【００４５】
ここで、ＰＥ領域、ＥＶＡ領域それぞれの直径は、顕微ラマン分光装置によるマッピング画像により求められる。
【００４６】
粒子状のＥＶＡ及び粒子状のＰＥそれぞれの平均粒子径は、コールターカウンターにより測定される体積平均粒子径である。すなわち、コールターカウンターを用い、細孔電気抵抗法で求めた体積基準粒度分布における平均粒子径である。熱接着層の形成に用いた粒子（ＥＶＡ粒子又はＰＥ粒子）の分散液について測定した平均粒子径をそのまま熱接着層中の各粒子の平均粒子径とすることができる。
便宜上、上記方法の代わりに、下記の電子顕微鏡を用いる測定方法Ａ、又は下記の顕微ラマン分光装置を用いる測定方法Ｂにより平均粒子径を測定してもよい。この場合でも同様の結果が得られるが、コールターカウンターによる測定方法と測定方法Ａ又はＢとで測定値が異なる場合は、本発明においてはコールターカウンターによる測定値を採用する。
測定方法Ａ：粒子（ＥＶＡ粒子又はＰＥ粒子）の分散液を基材に塗工し、その５０μｍ×５０μｍの任意の領域を電子顕微鏡で観察し、当該領域から１００個の粒子を選択し、各粒子の最大径を測定し、それらの形状を球形と仮定して体積を算出し、その値から体積平均粒子径を算出する。
測定方法Ｂ：熱接着層表面の顕微ラマン分光装置によるマッピングで、熱接着層中の粒子を判別、観察し、ＥＶＡ粒子及びＰＥ粒子それぞれについて、１００個の粒子の最大径を測定し、それらの測定値からＡ法と同様にして各粒子の体積平均粒子径を算出する。
【００４７】
ＥＶＡとＰＥの平均粒子径の関係の求め方としては、例えば以下の方法が挙げられる。
前述の平均粒子径の測定方法Ａにより求められた１００個の粒子の測定結果から粒度分布を求める。前記粒度分布に存在するピークが一つの場合は、ＰＥの平均粒子径はＥＶＡの平均粒子径と略同じと判断できる。前記粒度分布に存在するピークが二つの場合は、測定方法Ｂによりそれぞれの粒子の平均粒子径を求める。これによりＥＶＡとＰＥの平均粒子径の関係が求められる。
【００４８】
熱接着層は、本発明の効果を損なわない範囲で、ＥＶＡ及びＰＥ以外の他の樹脂をさらに含んでいてもよい。他の樹脂としては、エチレン−（メタ）アクリル酸共重合体粒子、アクリル酸エステル重合体粒子、ポリブテン樹脂粒子等が挙げられる。
【００４９】
熱接着層中、他の樹脂の含有量は、ＥＶＡの１００質量部に対して、０〜１５０質量部が好ましく、０〜１００質量部がより好ましい。
【００５０】
熱接着層は、タッキファイヤーをさらに含むことができる。熱接着層がタッキファイヤーを含むと、ＥＶＡ粒子の成膜が促進され、熱接着面が擦られたときの熱接着層の脱落をより効果的に抑制できる。
【００５１】
タッキファイヤーとしては、例えばロジン系樹脂（強化ロジン、酸価付与ロジン、ロジン変性フェノール等）、テルペン系樹脂、石油樹脂（Ｃ５系、Ｃ９系、Ｃ５−Ｃ９共重合系、水添石油系）等が挙げられる。これらのタッキファイヤーはいずれか一種を単独で用いてもよく二種以上を併用してもよい。
タッキファイヤーとしては、成膜効果が高い点では、ロジン系樹脂が好ましい。
タッキファイヤーとしては、淡色であり、臭気も軽微な点では、水添石油系が好ましく、なかでも脂環系石油樹脂が特に好ましい。脂環系石油樹脂の具体例としては、脂環族飽和炭化水素樹脂等が挙げられる。
【００５２】
熱接着層がタッキファイヤーを含む場合、その含有量は、特に規定するものではないが、例えばＥＶＡの１００質量部に対して１０〜５０質量部が好ましく、１０〜３０質量部がより好ましい。タッキファイヤーの含有量が上記下限値以上であると、十分な成膜効果が得られやすい。タッキファイヤーの含有量が上記上限値以下であると、透気度の著しい上昇が抑えられるため、通気性が良好である。
【００５３】
熱接着層は、プライマーを含んでいてもよい。熱接着層がプライマーを含むと、ポリプロピレン等の極性の低い被着体に対するヒートシール性が向上するため好ましい。
プライマーとしては、例えば、酸変性ポリオレフィン樹脂、塩素化ポリオレフィン樹脂、塩素化エチレン−酢酸ビニル共重合体樹脂、酸変性塩素化ポリオレフィン樹脂、アクリル変性塩素化ポリオレフィン樹脂等が挙げられる。
熱接着層に任意成分として含まれるプライマーは１種単独でもよいし、２種以上でもよい。
【００５４】
熱接着層は、本発明の効果を損なわない範囲で、その他の成分をさらに含んでいてもよい。その他の成分としては、特に限定されず、ヒートシールシートの熱接着層を構成する材料として一般的に使用され得るものを用いることができる。
【００５５】
ヒートシールシートＡにおいて、熱接着層の通気性基材の表面被覆率は、２０〜１００面積％が好ましく、３０〜９９面積％がより好ましく、５０〜９９面積％がさらに好ましい。表面被覆率が２０面積％以上であると、満足な熱接着力が得られやすい。表面被覆率が９９面積％以下であると、ヒートシールシートＡの通気性がより優れる。
表面被覆率は、以下の方法により求められる。
ヒートシールシートの表面３．１ｍｍ２以上の視野で、顕微ラマン分光装置を用いてマッピングを行い、ＥＶＡ、ＰＥそれぞれの占有面積率を算出する。同様の測定を別の４か所（合計５カ所）で行い、得られた値の平均値をＥＶＡ、ＰＥそれぞれの占有面積率とし、ＥＶＡの占有面積率とＰＥの占有面積率との合計を表面被覆率（％）とする。
【００５６】
単位面積当たりの熱接着層の質量は、特に限定されず、熱接着層が接着される被着体の材質やヒートシール条件に応じて適宜選択される。
好ましい一実施形態において、単位面積当たりの熱接着層の質量は、０．１ｇ／ｍ２以上であり、０．３ｇ／ｍ２以上が好ましい。これにより、満足な熱接着力が得られやすい。例えば被着体に熱圧着されたときに、ヒートシールシートＡが剥がれにくい。
本実施形態においては特に、ヒートシールシートＡのヒートシール性を向上させる観点や、ヒートシールシートＡの剥離後に被着体側に熱接着層を残存させる観点から、単位面積当たりの熱接着層の質量を１ｇ／ｍ２以上とすることが好ましく、３ｇ／ｍ２以上とすることがより好ましく、５ｇ／ｍ２以上とすることが特に好ましい。
なお、これまでは、３ｇ／ｍ２以上という高い塗工量とした場合、十分な通気性を有するヒートシールシートを実現することは困難であった。本実施形態によれば、特定の平均粒子径の樹脂粒子を熱接着層中に含むことから、このような高い塗工量を採用した場合であっても良好な通気性を実現することが可能となる。
本実施形態において、単位面積当たりの熱接着層の質量は、３０ｇ／ｍ２以下が好ましく、１０ｇ／ｍ２以下がより好ましく、５ｇ／ｍ２以下がさらに好ましい。これにより、通気性が優れる。また、イージーピール時に通気性基材の破壊が発生しにくい。また、熱接着層が曳糸性を発現しにくく、被収容物の汚染が生じにくい。
単位面積当たりの熱接着層の質量は、例えば０．１〜３０ｇ／ｍ２であってよく、０．３〜３０ｇ／ｍ２であってよく、１〜１０ｇ／ｍ２であってよく、３〜１０ｇ／ｍ２であってよい。
【００５７】
（他の層）
他の層としては、例えば、下塗り層、印刷層、印刷適性向上層、オーバープリント層、遮光層等が挙げられる。
例えば、通気性基材と熱接着層との間に、通気性基材の表面の強度を補強する下塗り層、被着体側に剥離痕を残すための下塗り層（剥離層）、印刷適性向上層、オーバープリント層、遮光層等が設けられてもよい。通気性基材と熱接着層との間に設けられる他の層は１層でもよく２層以上でもよい。
透気度や剥離強度が本発明の趣旨を逸脱しない範囲で、通気性基材の両面に印刷層を有してもよい。印刷層上にさらにオーバープリント層を有してもよい。また、滅菌状態を示すインジケーター印刷が施されていてもよい。ＥＯＧ滅菌用インジケーター印刷は、熱接着層が形成される側の通気性基材の表面、又は熱接着層の表面に施されることが好ましい。
【００５８】
（ヒートシールシートＡの製造方法）
ヒートシールシートＡは、通気性基材の少なくとも一方の面に熱接着層を形成することにより製造される。
ヒートシールシートＡの製造方法の一例として、下記のヒートシールシートの製造方法Ａが挙げられる。
【００５９】
ヒートシールシートの製造方法Ａ：
通気性基材の少なくとも一方の面に熱接着層用塗料を塗布し、乾燥する工程を有し、
前記熱接着層用塗料が、平均粒子径が１〜２０μｍのＥＶＡ粒子と、平均粒子径が１〜２０μｍのＰＥ粒子と、分散媒とを含み、
前記ＰＥ粒子の含有量が、前記ＥＶＡ粒子１００質量部に対して２０〜４００質量部であるヒートシールシートの製造方法。
【００６０】
塗布した熱接着層用塗料を乾燥することにより熱接着層が形成される。
熱接着層用塗料は、通気性基材の一方の面のみに塗布してもよく、通気性基材の一方の面及び他方の面に塗布してもよい。
必要に応じて、熱接着層用塗料を塗布する前に、通気性基材の表面を平滑化処理してもよい。熱接着層の形成後、得られたヒートシールシートの表面を平滑化処理してもよい。
必要に応じて、熱接着層を形成する工程の前に、通気性基材の少なくとも一方の面に他の層を形成する工程を有することができる。
【００６１】
熱接着層用塗料は、平均粒子径が１〜２０μｍのＥＶＡ粒子と、平均粒子径が１〜２０μｍのＰＥ粒子と、分散媒とを含む。熱接着層用塗料は必要に応じて、他の樹脂、タッキファイヤー、プライマー、その他の成分をさらに含むことができる。
熱接着層用塗料の固形分に対する各成分の割合は、形成される熱接着層の総質量に対する各成分の割合とみなすことができる。
【００６２】
ＥＶＡ粒子は、ＥＶＡを主成分とする粒子である。「ＥＶＡを主成分とする」とは、１つの粒子中のＥＶＡの割合が８０質量％以上であることを意味する。ＥＶＡ粒子中のＥＶＡの割合は、９０質量％以上が好ましく、９５質量％以上がより好ましく、１００質量％であってもよい。
ＥＶＡ粒子の形状は、略球状、略楕円体状、球がつぶれた円盤状、不定形の塊状等のいずれの形状であってもよく、通気性を容易に制御する観点から、不定形の塊状以外の形状であることが好ましい。
【００６３】
ＥＶＡ粒子の平均粒子径は、１〜２０μｍであり、１〜１２μｍが好ましく、３〜１２μｍがより好ましく、５〜１２μｍが特に好ましい。ＥＶＡ粒子の平均粒子径が上記範囲内であると、塗工後に通気性基材表面にとどまり易いため効率的に機能を発揮するだけでなく、樹脂粒子間に空隙が生じやすく、優れた通気性が得られやすい。また、得られるヒートシールシートを被着体に熱圧着して滅菌包装体とした後、被着体から剥離する際の基材破壊を効果的に抑制できる。
【００６４】
ＥＶＡ粒子の最低造膜温度は、７０℃以上が好ましく、７５℃以上がより好ましい。ＥＶＡ粒子の最低造膜温度が上記下限値以上であると、ヒートシールシートの製造時の製造機の汚染やヒートシールシートの巻取のブロッキングの発生を防止できる。
ＥＶＡ粒子の最低造膜温度は、ヒートシールシートの被着体に対するヒートシール性を向上させる観点から、１８０℃以下が特に好ましい。
ＥＶＡ粒子の最低造膜温度は、例えば７０〜１８０℃であってよく、７５〜１８０℃であってよい。
【００６５】
ＰＥ粒子は、ポリエチレン樹脂（ＰＥ）を主成分とする粒子である。「ＰＥを主成分とする」とは、１つの粒子中のＰＥの割合が８０質量％以上であることを意味する。ＰＥ粒子中のＰＥの割合は、９０質量％以上が好ましく、９５質量％以上がより好ましく、１００質量％であってもよい。
ＰＥ粒子の形状は、略球状、略楕円体状、球がつぶれた円盤状、不定形の塊状等のいずれの形状であってもよく、通気性を容易に制御する観点から、不定形の塊状以外の形状であることが好ましい。
【００６６】
ＰＥ粒子の平均粒子径は、１．０〜２０μｍであり、３．０〜１３μｍが好ましく、４．０〜１０μｍがより好ましい。ＰＥ粒子の平均粒子径が上記下限値以上であると、樹脂粒子間に空隙が生じやすく、優れた通気性が得られやすい。ＰＥ粒子の平均粒子径が上記上限値以下であると、熱接着層が十分な熱接着性を有し、被着体に対する十分な接着強度が得られる。
【００６７】
ＰＥ粒子の平均粒子径は、ＥＶＡ粒子の平均粒子径に対して、０．１〜４．０倍が好ましく、０．３〜３．０倍がより好ましく、０．５〜２．０倍が特に好ましい。ＰＥ粒子の平均粒子径が上記範囲内であると、ＥＶＡ粒子とＰＥ粒子とが、熱接着層の形成に用いた熱接着層用塗料におけるそれらの粒子の処方比率に近い比率で通気性基材表面上にとどまり、所望の効果が得られ易い。
【００６８】
熱接着層用塗料中、ＰＥ粒子の含有量は、ＥＶＡ粒子の１００質量部に対して２０〜４００質量部であり、４０〜２００質量部が好ましく、５０〜１７０質量部がより好ましく、６０〜１５０質量部が特に好ましい。ＰＥ粒子の含有量が上記下限値以上であると、熱接着面が擦られたときの熱接着層の脱落を十分に抑制できる。ＰＥ粒子の含有量が上記上限値以下であると、ヒートシール時に十分な接着力が得られる。
【００６９】
熱接着層用塗料の平均粒子径、つまり熱接着層用塗料に含まれる全ての粒子（ＥＶＡ粒子及びＰＥ粒子等）の平均粒子径は、ＥＶＡ粒子及びＰＥ粒子それぞれの平均粒子径が前述の範囲内である限り特に限定されないが、例えば０．５〜２０μｍが好ましく、１．０〜１３μｍがより好ましい。
【００７０】
熱接着層用塗料は、典型的には、ＥＶＡ粒子の分散液と、ＰＥ粒子の分散液と、必要に応じて更なる分散媒、他の樹脂、タッキファイヤー、プライマー、その他の成分を混合して調製される。
分散媒としては、水が好ましい。
【００７１】
熱接着層用塗料の塗布方法は、特に限定されず、各種公知の湿式塗布法が適用される。
例えば抄紙機のオンマシンサイズプレス装置、トランスファーロールコーター（シムサイザー、ゲートロールコーター等）、スプレー装置等を用いて行うことができる。また、オフマシンでは、一般的な塗工装置、例えばブレードコーター、エアーナイフコーター、ロールコーター、リバースロールコーター、シムサイザー、ゲートロールコーター、バーコーター、カーテンコーター、スロットダイコーター、グラビアコーター、チャンプレックスコーター、ブラシコーター、ツーロールコーター、ビルブレードコーター、ショートドウェルコーター等を用いて塗布することができる。また、グラビア印刷機、フレキソ印刷機等の印刷機による塗布も可能である。
塗布した熱接着層用塗料を乾燥する装置は、塗布面と接触するシリンダードライヤーを用いてもよいが、装置の汚れを防止する観点から塗布面と接触しないエアードライヤー、赤外線ヒーター等が好ましい。操業性、生産性を考慮すると、熱接着層用塗料の塗布及び乾燥は、オンマシン式で行われることが好ましい。
通気性基材を抄紙する抄紙機のタイプは、特に限定されず、長網抄紙機、短網抄紙機、円網抄紙機等が挙げられる。塗布装置、乾燥機を装備するオンマシン型の抄紙機が好ましい。
熱接着層用塗料の塗工量は、形成する熱接着層の単位面積当たりの質量に応じて設定される。熱接着層用塗料の乾燥塗工量は、熱接着層の単位面積当たりの質量とみなすことができる。
【００７２】
熱接着層用塗料を塗布した後の乾燥条件としては、例えば６０〜１３０℃、２０秒〜５分の条件が挙げられる。
乾燥温度については、ＥＶＡ粒子の最低造膜温度以上にすることが好ましい。ＥＶＡ粒子の最低造膜温度以上の温度で乾燥すると、粒子同士が融着するため、熱接着面が擦られたときに熱接着層が脱落しにくい。また、ＥＶＡ粒子は平均粒子径が１〜２０μｍのため、最低造膜温度以上で乾燥して粒子同士が融着しても、粒子間空隙が完全に埋まらない限りは通気性が損なわれることはない。
乾燥の際、熱接着用塗料中のＥＶＡ粒子、ＰＥ粒子が完全又は部分的に融解して、粒子形状を保っていなくても、本発明の効果である通気性、熱接着性、イージーピール性、耐擦過性を損なわない限りにおいて問題ない。このような場合、熱接着層中のＥＶＡ粒子、ＰＥ粒子の平均粒子径は、電子顕微鏡観察において観察される粒子様輪郭の直径を計測することにより得ることができる。
ＥＶＡ粒子、ＰＥ粒子のいずれかが、部分的に又は完全に融解した場合は、前記の表面被覆率の測定方法により、それぞれの粒子の含有率を求めることができる。
なお、熱接着層用塗料がＰＥ粒子を含まない場合、ＥＶＡ粒子の最低造膜温度以上で乾燥させて成膜を進めても、熱接着層の脱落防止効果は不十分である。これは、ＥＶＡ粒子同士が融着して成膜した表面のグリップ感が大きく、反復的なこすれにより脱落してしまうためと考えられる。
【００７３】
（作用効果）
ヒートシールシートＡにあっては、通気性基材と熱接着層とを備え、熱接着層がＥＶＡとＰＥとを含み、ＰＥの含有量がＥＶＡ１００質量部に対して２０〜４００質量部であり、王研式透気度が７００秒以下であるため、十分な熱接着性と通気性を有し、且つ熱接着面の耐擦過性に優れる。
ヒートシールシートＡ全体の通気性が良好であるため、ヒートシールシートＡは、放射線を照射して滅菌する放射線滅菌法のみならず、滅菌ガスを用いるガス滅菌法にも適用できる。
熱接着層がＥＶＡを含むことにより、ヒートシールシートＡを被着体に熱圧着した後、被着体から剥離する際に、熱接着層が凝集剥離しやすい。そのため、剥離時に通気性基材において基材破壊が生じることを抑制できる。
一方、ＥＶＡは成膜性に乏しいため、熱接着層がＥＶＡのみで構成される場合、加工工程中に加工設備の部材が熱接着層表面（熱接着面）と接触すると、熱接着層が簡単に脱落し、異物として問題を起こす虞や、包装体開封時にも同様に異物を発生させる虞がある。本態様では、ＰＥを併用することで、ＥＶＡによるグリップ感が軽減され、熱接着層の脱落、それに伴う異物発生を抑制できる。
したがって、本態様によれば、通気性を阻害せずに、熱接着層の脱落を防止し、加えて、被着体からの剥離時における基材破壊を抑制しつつ、各種滅菌法に適用することが可能なヒートシールシート及び滅菌包装体を実現することができる。
ヒートシールシートＡの被着体からの剥離時における基材破壊が抑制できることから、通気性基材の毛羽立ちや通気性基材からの紙片の剥離を抑制できる。さらに擦られた場合の熱接着層の脱落も抑制できる。したがって、毛羽立った部分から脱落した繊維や剥離した紙片、脱落した熱接着層が、被着体に付着することや環境中に散乱することを防止できる。
【００７４】
〔第２の態様〕
本発明の第２の態様のヒートシールシート（以下、「ヒートシールシートＢ」とも記す。）は、木材パルプを含む通気性基材と、前記通気性基材の少なくとも一方の面に設けられた熱接着層とを備える。前記ヒートシールシートＢの熱接着面１．０ｃｍ２内に１０００μｍ２より大きな前記熱接着層が設けられていない部分が１０個以下である。さらに、前記通気性基材を形成するパルプの総質量のうち５１〜１００質量％が針葉樹パルプであり、前記ヒートシールシートＢの王研式透気度が５００秒以下であり、前記ヒートシールシートＢを水酸化ナトリウムでｐＨ１０．０に調整した水を使用して、ＪＩＳ  Ｐ  ８２２０−１：２０１２に準じて再離解し、前記再離解後に得られたパルプについて測定されたカナダ標準ろ水度が４７０〜６２０ｍＬＣＳＦである。
熱接着層は、通気性基材の一方の面のみに設けられていてもよく、一方の面及びその反対側の他方の面に設けられていてもよい。
【００７５】
ヒートシールシートＢの一実施形態は、図１に示すように、通気性基材２と、通気性基材２の一方の面に設けられた熱接着層３とを備えるヒートシールシート１である。説明の便宜上、図１における寸法等は説明の便宜上実際とは異なるものになっている。
【００７６】
ヒートシールシートＢは、必要に応じて、本発明の目的を損なわない範囲で、通気性基材と熱接着層との間に他の層をさらに備えていてもよい。熱接着層が通気性基材の一方の面のみに設けられている場合、通気性基材の他方の面に他の層が設けられていてもよい。
【００７７】
ヒートシールシートＢの熱接着層の熱接着面（加熱によって接着性を呈する面）の無作為に選択される箇所を電子顕微鏡で観察したときに、次の状態が観察される。すなわち、ヒートシールシートＢの熱接着面１．０ｃｍ２内に、１０００μｍ２より大きな熱接着層が設けられていない部分は１０個以下である。前記範囲における前記部分の個数は、５個以下が好ましく、１個以下がより好ましい。前記部分が少ないほど、熱接着層の接着性が安定して高まりやすい。
ヒートシールシートＢの熱接着面１．０ｃｍ２内に、１０００μｍ２より大きな熱接着層が設けられていない部分は、例えば、０〜１０個であってよく、０〜５個であってよく、０〜１個であってよい。
ヒートシールシートＢの通気性を高める観点から、熱接着層の内部及び熱接着面の少なくとも一方には、後述するように熱可塑性樹脂粒子を含むことが好ましい。
【００７８】
ヒートシールシートＢの層間強度は、５００Ｊ／ｍ２以上であることが好ましい。層間強度を５００Ｊ／ｍ２以上とすることで、滅菌包装体の開封時の紙粉飛散や紙層剥離を防止できる。より好ましくは８００Ｊ／ｍ２以上であり、さらに好ましくは１０００Ｊ／ｍ２以上である。上記層間強度の上限値は特に限定されず、例えば２０００Ｊ／ｍ２程度とすることができる。
ヒートシールシートＢの層間強度は、例えば、５００〜２０００Ｊ／ｍ２であってよく、８００〜２０００Ｊ／ｍ２であってよく、１０００〜２０００Ｊ／ｍ２であってよい。
【００７９】
ヒートシールシートＢの抄紙機の縦方向の引裂強度は、５００ｍＮ以上であることが好ましい。引裂強度を５００ｍＮ以上とすることで、滅菌包装体の開封時の紙破れや紙残りを防止できる。より好ましくは８００ｍＮ以上である。上記引裂強度の上限値は特に限定されず、例えば２０００ｍＮ程度とすることができる。
ヒートシールシートＢの抄紙機の縦方向の引裂強度は、例えば、５００〜２０００ｍＮであってよく、８００〜２０００Ｊ／ｍ２であってよい。
【００８０】
ヒートシールシートＢの王研式透気度は、５００秒以下であり、３００秒以下が好ましく、１００秒以下がより好ましく、５０秒以下がさらに好ましく、２０秒以下が特に好ましい。上記王研式透気度が上記上限値以下であると、放射線滅菌法、ガス滅菌法等の各種の滅菌法が適用可能である。上記王研式透気度の下限値は、特に限定されないが、例えば３秒とすることができる。
ヒートシールシートＢの王研式透気度は、例えば、３〜５００秒であってよく、３〜３００秒であってよく、３〜１００秒であってよく、３〜５０秒であってよく、３〜２０秒であってよい。
【００８１】
ヒートシールシートＢの王研式透気度は、通気性基材に用いられる木材パルプの種類、叩解度、熱接着層用塗料に用いる熱可塑性樹脂粒子の平均粒子径、熱接着層用塗料の塗工量、熱接着層用塗料の乾燥条件、通気性基材の坪量等をそれぞれ適切に選択することによって制御することが可能である。
【００８２】
ヒートシールシートＢの坪量は、６０〜１５０ｇ／ｍ２が好ましく、７０〜１２０ｇ／ｍ２がより好ましく、８０〜１１０ｇ／ｍ２がさらに好ましい。上記範囲の下限値以上であると、引裂強度が向上し、滅菌包装体の開封時の意図しない箇所での破れをより確実に防止できる。上記範囲の上限値以下であると、通気性が向上する。
【００８３】
水酸化ナトリウムでｐＨ１０．０に調整した水を使用して、ＪＩＳ  Ｐ  ８２２０−１：２０１２に準じてヒートシールシートＢを再離解して得られるパルプについて測定されたカナダ標準ろ水度は、４７０〜６２０ｍＬＣＳＦである。上記カナダ標準ろ水度の範囲は、４７０〜５７０ｍＬＣＳＦが好ましく、４９０〜５６０ｍＬＣＳＦがより好ましく、５１０〜５５０ｍＬＣＳＦがもっとも好ましい。上記カナダ標準ろ水度が上記範囲であると、引裂強度が向上し、滅菌包装体の開封時の意図しない箇所での破れを確実に防止することができる。さらに、通気性基材の通気性が良好となり、また通気性基材の地合が良好となり、ピンホールも発生し難くなる。
【００８４】
（通気性基材）
ヒートシールシートＢの通気性基材を構成するパルプの総質量に対する針葉樹パルプの含有量は、５１〜１００質量％であり、７０〜９５質量％が好ましい。
通気性基材に針葉樹パルプが上記の割合で含まれていることにより、内部結合力が高まり、引裂強度が向上し、滅菌包装体の開封時の意図しない箇所での破れを確実に防止することができる。
【００８５】
通気性基材を構成する針葉樹パルプ以外の残部のパルプは、広葉樹パルプ又は非木材パルプであることが好ましく、広葉樹パルプであることがより好ましい。
本発明の効果を損なわない範囲で、木材パルプ及び非木材パルプ以外の繊維材料を通気性基材の原料として含んでいてもよい。
針葉樹パルプ及び広葉樹パルプは公知のパルプが適用される。
非木材パルプとしては、例えば、麻パルプ、ケナフパルプ、竹パルプ、コットンパルプ等が挙げられる。
前記繊維材料としては、例えば、レーヨン繊維、ナイロン繊維、その他熱融着性繊維等が挙げられる。
各パルプ原料及び繊維材料は、一種が単独で含まれていてもよく、二種以上が含まれていてもよい。
【００８６】
通気性基材を構成するパルプは、水の存在下で叩解されてパルプスラリーとして用いられる。パルプの叩解方法、叩解装置は特に制限されない。例えば叩解効率が高いダブルディスクリファイナー（ＤＤＲ）を用いる場合、短時間で叩解を終えることができる。
【００８７】
ヒートシールシートＢの再離解後のカナダ標準ろ水度の範囲を前述の範囲にするためには、通気性基材を構成する針葉樹パルプの叩解を、針葉樹パルプのカナダ標準ろ水度が５５０〜７００ｍＬＣＳＦとなるように行うことが好ましく、５８０〜６５０ｍＬＣＳＦとなるように行うことがより好ましい。針葉樹パルプのカナダ標準ろ水度を上記範囲とすることにより、ヒートシールシートＢの再離解後のカナダ標準ろ水度の範囲が上記範囲となりやすい。
なお、ヒートシールシートＢの再解離後のカナダ標準ろ水度には、通気性基材を構成する木材パルプの叩解程度の他に、内添紙力剤（乾燥、湿潤）や定着剤も影響を与える。内添紙力剤の添加部数が大きい程、再解離後のカナダ標準ろ水度は小さくなる傾向がある。定着剤の添加部数が大きい程、再解離後のカナダ標準ろ水度は小さくなる傾向がある。
【００８８】
通気性基材には、各種の製紙用の内添薬品が含まれていてもよい。内添薬品は、通気性基材の製造時に必要に応じて、抄紙原料のパルプスラリーに添加される。
内添薬品としては、例えば乾燥紙力増強剤、湿潤紙力増強剤、定着剤、サイズ剤、保水剤、歩留向上剤、消泡剤、填料、着色剤等の公知の内添薬品が挙げられる。
【００８９】
乾燥紙力増強剤としては、例えば、各種のポリアクリルアミド樹脂、カチオン化デンプン、ポリビニルアルコール等が挙げられる。これらの乾燥紙力増強剤は、一種が単独で含まれてもよく、二種以上が含まれてもよい。
【００９０】
ポリアクリルアミド樹脂としては、第１の態様において挙げたポリアクリルアミド樹脂と同様のものが挙げられ、好ましい態様も同様である。
【００９１】
乾燥紙力増強剤を含有する場合、含有量は、通気性基材の総質量に対して０．５〜２．０質量％が好ましく、０．５〜１．２質量％がより好ましい。上記範囲の下限値以上であると、充分な紙力や滅菌包装体の開封時の紙層剥離や紙粉飛散防止効果が得られる。上記範囲の下限値以下であると、パルプスラリーの分散状態が良好に保たれ、紙力低下や抄紙機の汚れが生じ難いため好ましい。
【００９２】
湿潤紙力増強剤としては、例えば、ポリアミドエポキシ樹脂、エピクロル樹脂、メラミン樹脂が挙げられる。これらの湿潤紙力増強剤は、一種が単独で含まれてもよく、二種以上が含まれてもよい。
【００９３】
湿潤紙力増強剤を含有する場合、含有量は、通気性基材の総質量に対して０．２〜２．０質量％が好ましく、０．３〜１．２質量％がより好ましい。上記範囲の下限値以上であると、充分な紙力や滅菌包装体の開封時の紙層剥離や紙粉飛散防止効果が得られる。上記範囲の下限値以下であると、パルプスラリーの分散状態が良好に保たれ、紙力低下や抄紙機の汚れが生じ難いため好ましい。
【００９４】
定着剤としては、例えば、硫酸バンド、各種のアルミン酸ソーダ、等が挙げられる。なかでも硫酸バンド、アルミン酸ソーダが好ましい。
【００９５】
定着剤を含有する場合、含有量は、通気性基材の総質量に対して０．３〜２．０質量％が好ましく、０．４〜１．０質量％がより好ましい。上記範囲の下限値以上であると、乾燥紙力増強剤及び湿潤紙力増強剤のパルプ繊維への定着を促進し、充分な紙力を有するヒートシールシートが得られる。上記範囲の上限値以下であると、パルプスラリーの分散状態が良好に保たれ、紙力低下や抄紙機の汚れが生じ難いため好ましい。
【００９６】
通気性基材は、熱接着層の成分の浸透を防ぐ、サイズ性を有することが好ましい。
サイズ性を発現させる方法としては、内添サイズ剤をパルプスラリーに添加する方法、外添サイズ剤（表面サイズ剤）をサイズプレス等で抄紙後に塗布又は含浸する方法、これらを併用する方法等が挙げられる。
内添サイズ剤としては、例えば、アルケニル無水コハク酸、アルキルケテンダイマー、ロジンが挙げられる。これらのサイズ剤はいずれか一種を単独で用いてもよく二種以上を併用してもよい。
外添サイズ剤としては、上記内添サイズ剤と同じものが挙げられる。さらに、スチレン・アクリル酸共重合体、オレフィン系重合体、スチレン・マレイン酸共重合体、スチレン・アクリル酸エステル共重合体、スチレン・マレイン酸エステル共重合体等が挙げられる。中でもアルキルケテンダイマー、スチレン・アクリル酸共重合体、オレフィン系重合体、スチレン・マレイン酸共重合体が好ましい。添加する際の剤形は、エマルジョンタイプ、溶液タイプのいずれでもよい。
上記の内添サイズ剤、外添サイズ剤の他、撥水性、耐水性が発現する材料をサイズ剤として用いてもよい。
サイズ剤は、一種が単独で含まれてもよいし、二種以上が含まれてもよい。
【００９７】
通気性基材は、例えば以下の方法で製造される。
パルプスラリーに内添薬品を添加して調製した抄紙原料を抄紙して通気性基材が得られる。次いで、任意に、他の成分を含む下塗り剤を常法により通気性基材の表面に塗布し、乾燥して下塗り層を形成する。
【００９８】
通気性基材のステキヒトサイズ度は、例えば、５〜５００秒が好ましく、１０〜２００秒がより好ましく、２０〜１５０秒がさらに好ましい。上記範囲の下限値以上であると熱接着層の成分の浸み込みが抑制され、良好な接着強度が得られ、通気性の低下も起こり難い。上記範囲の上限値以下であると、通気性基材自体の通気性の低下が抑制されるため好ましい。
【００９９】
保水剤としては、例えば、カルボキシメチルセルロース、ポリアクリル酸ソーダが挙げられる。填料としては、例えば、タルク、炭酸カルシウムが挙げられる。
【０１００】
通気性基材の坪量は、６０〜１５０ｇ／ｍ２が好ましく、８０〜１２０ｇ／ｍ２がより好ましい。上記範囲の下限値以上であると、滅菌包装体の開封に耐える引裂強度を得やすく、開封時の基材破壊がさらに起こりにくくなる。また、滅菌包装体クロージャーの完全性を損なうピンホールの発生を抑えることができる。上記範囲の上限値以下であると、良好な通気性が得られるほか、経済的にも好ましい。
【０１０１】
通気性基材の密度は、例えば、０．５０〜１．２０ｇ／ｃｍ３が好ましく、０．６５〜１．１０ｇ／ｃｍ３がより好ましい。上記範囲の下限値以上であれば、滅菌包装体の開封に耐える引裂強度を得やすく、開封時の基材破壊がさらに起こりにくくなる。上記範囲の上限値以下であれば、充分な通気性が得られる。
【０１０２】
（熱接着層）
ヒートシールシートＢの熱接着層は、加熱により接着性を呈する熱可塑性樹脂粒子を含む層であることが好ましい。熱可塑性樹脂粒子を含むことで、連続塗工方法においても粒子間空隙による通気性が確保される。ここで、「粒子」の形状は、略球状、略楕円体状、球がつぶれた円盤状、不定形の塊状等のいずれの形状であってもよく、通気性を容易に制御する観点から、不定形の塊状以外の形状であることが好ましい。熱接着層に含まれる複数の熱可塑性樹脂粒子は、互いに接触していてもよい。熱接着層は熱可塑性樹脂粒子を含むので、良好な通気性を呈する。熱接着層を形成する際の乾燥条件によっては粒子同士が溶融して粒子状の形態を保持しない場合があるが、粒子間空隙が埋まらない限りは、通気性は保持される。
【０１０３】
熱接着層に含まれる熱可塑性樹脂粒子の平均粒子径は、１μｍ〜３０μｍが好ましく、３μｍ〜２０μｍがより好ましく、５μｍ〜１５μｍがもっとも好ましい。上記範囲の下限値以上であると、通気性が高まる。上記範囲の上限値以下であると、被着体に対するヒートシール性が高まる。
【０１０４】
熱接着層に含まれる熱可塑性樹脂粒子の平均粒子径は、下記の電子顕微鏡を用いる測定方法で測定される平均粒子径である。
電子顕微鏡を用いる測定方法：粒子の分散液を基材に塗工し、その５０μｍ×５０μｍの任意の領域を電子顕微鏡で観察し、当該領域から１００個の粒子を無作為に選択し、各粒子の最大径を測定し、それらの形状を球形と仮定して体積を算出し、その値から体積平均粒子径を算出する。
熱接着層の大部分が溶融している場合は、観察可能な粒子の粒子径から平均粒子径を求めることができる。この場合の測定領域は、１００個の粒子を無作為に選択するために上記の条件より大きくなってもよい。
【０１０５】
熱可塑性樹脂粒子を構成する熱可塑性樹脂のガラス転移点は、例えば、７０〜１８０℃が好ましく、７５〜１６０℃がより好ましい。上記範囲の下限値以上であると、比較的低温で行われる乾燥処理等の熱接着を意図しない処理の際に熱接着層が溶融することを防止できる。上記範囲の上限値以下であると、ヒートシール性が高まる。ガラス転移点は、示差走査熱量測定等を用いて測定される。
【０１０６】
熱可塑性樹脂粒子の成分（熱可塑性樹脂の種類）としては、例えば、エチレン−（メタ）アクリル酸共重合体、エチレン−酢酸ビニル共重合体（ＥＶＡ）、アクリル酸エステル重合体、ポリエチレン、ポリブテン等が挙げられる。
【０１０７】
熱接着層には、粒状の熱可塑性樹脂の他に、非粒状の熱可塑性樹脂が含まれていてもよい。熱接着層が非粒子状の熱可塑性樹脂を含む場合、ヒートシールシートＢを備えた滅菌包装体の開封時に熱接着層が膜状に凝集して剥離しやすく、通気性基材の基材破壊を抑制することができる。
熱接着層に含まれる非粒子状の熱可塑性樹脂は、製造時に熱可塑性樹脂粒子が溶融してなる樹脂、すなわち熱可塑性樹脂粒子に由来する樹脂であってもよいし、製造時に熱可塑性樹脂粒子とは別に添加された樹脂でもよい。非粒子状の熱可塑性樹脂の具体的な樹脂の種類は特に限定されず、熱可塑性樹脂粒子の成分として例示した上記の熱可塑性樹脂が挙げられる。
【０１０８】
熱接着層の通気性基材とは反対側の表面の５０μｍ×５０μｍの任意の領域を電子顕微鏡で観察したときに、当該領域の総面積に対する熱可塑性樹脂粒子が占める割合は、２０〜１００％が好ましく、３０〜９９％がより好ましく、５０〜９９％がさらに好ましい。上記範囲の下限値以上であると、通気性が良好となる。上記範囲の上限値以下であると、ヒートシール性が良好となり、クロージャーの完全性を得やすい。
【０１０９】
熱接着層の総質量に対する熱可塑性樹脂の含有量は、５０〜１００質量％が好ましく、６０〜９０質量％がより好ましい。上記範囲であると、ヒートシール性が良好となる。
熱接着層の主成分は、エチレン−（メタ）アクリル酸共重合体、エチレン−酢酸ビニル共重合体（ＥＶＡ）、アクリル酸エステル重合体、ポリエチレン、及びポリブテンの群から選択される１種又は２種以上であることが好ましく、２種以上であることがより好ましい。通気性及びヒートシール性を両立させる観点から、ＥＶＡとポリエチレンの２種を含むことが得に好ましい。ここで、主成分であるとは、熱接着層の総質量に対して５０〜１００質量％含まれることを意味する。
熱接着層には熱可塑性樹脂以外の他の成分が含まれていてもよい。
【０１１０】
熱接着層は、タッキファイヤーを含んでいてもよい。熱接着層がタッキファイヤーを含むと、熱可塑性樹脂の溶融粘度が低下して、被接着物との接着性が向上するため好ましい。
タッキファイヤーとしては、例えば第１の態様において挙げたタッキファイヤーと同様のものが挙げられ、好ましい態様も同様である。熱接着層に任意成分として含まれるタッキファイヤーは１種単独でもよいし、２種以上でもよい。
【０１１１】
熱接着層がタッキファイヤーを含む場合、その含有量は、例えば、熱可塑性樹脂の１００質量部に対して１０〜５０質量部が好ましい。上記範囲の下限値以上であると、充分な成膜効果が得られやすい。上記範囲の上限値以下であると、適度な通気性が得られやすい。
【０１１２】
熱接着層は、プライマーを含んでいてもよい。熱接着層がプライマーを含むと、ポリプロピレン等の極性の低い被着体に対するヒートシール性が向上するため好ましい。
プライマーとしては、例えば第１の態様において挙げたプライマーと同様のものが挙げられる。熱接着層に任意成分として含まれるプライマーは１種単独でもよいし、２種以上でもよい。
【０１１３】
熱接着層は、本発明の効果を損なわない範囲で、その他の成分として、公知のヒートシールシートの熱接着層を構成する材料をさらに含んでいてもよい。
【０１１４】
熱接着層は、第１の態様における熱接着層と同じものであってよい。
【０１１５】
（他の層）
他の層としては、第１の態様において挙げた他の層と同様のものが挙げられる。
【０１１６】
（ヒートシールシートＢの製造方法）
ヒートシールシートＢは、通気性基材の少なくとも一方の面に熱接着層を形成することにより製造される。
【０１１７】
熱接着層は、例えば、通気性基材の少なくとも一方の面に熱接着層用塗料を塗布し、乾燥することにより形成できる。
熱接着層用塗料は、通気性基材の一方の面のみに塗布してもよく、通気性基材の一方の面及び他方の面に塗布してもよい。
熱接着層用塗料を塗布する前に、通気性基材の表面を平滑化処理したり、前記他の層を形成したりしてもよい。熱接着層の形成後、得られたヒートシールシートの表面を平滑化処理してもよい。
【０１１８】
熱接着層用塗料は、好ましくは熱可塑性樹脂粒子を含み、所望により、タッキファイヤー、プライマー、分散媒等を含む。熱接着層用塗料は、熱接着層の含有量に応じた配合量で各材料を常法により混合して調製される。
熱接着層用塗料に配合される熱可塑性樹脂粒子は、分散媒に分散された状態、すなわちエマルションタイプまたはディスパーションタイプであることが好ましい。エマルションタイプまたはディスパーションタイプであることにより、形成する熱接着層中に熱可塑性樹脂粒子を均一に分散することができる。
【０１１９】
熱接着層用塗料に含まれる熱可塑性樹脂粒子の平均粒子径は、１μｍ〜３０μｍであることが好ましく、３μｍ〜２０μｍがより好ましく、５μｍ〜１５μｍがさらに好ましい。
熱接着層用塗料に含まれる熱可塑性樹脂粒子の平均粒子径は、コールターカウンターにより測定される体積平均粒子径である。
【０１２０】
熱接着層用塗料の塗布方法は、第１の態様において挙げた熱接着層用塗料の塗布方法と同様である。
【０１２１】
通気性基材に塗布した熱接着層用塗料を乾燥する温度は、当該塗料に熱可塑性樹脂粒子が含まれる場合、前記熱可塑性樹脂粒子の少なくとも一部が溶けずに粒子として判別可能な形状を保つことが可能な温度であることが好ましい。例えば、ポリエチレン製の樹脂粒子を用いる場合、乾燥温度は、７０〜１３０℃が好ましく、８０〜１２０℃がより好ましい。
【０１２２】
熱接着層用塗料の塗工量（塗布後に乾燥した質量）は、熱接着層が接着される被着体の材質やヒートシール条件に応じて適宜選択され、例えば、０．１〜２０ｇ／ｍ２が好ましく、０．５〜１０ｇ／ｍ２がより好ましく、１．０〜７．０ｇ／ｍ２がさらに好ましい。上記範囲の下限値以上とすれば、接着性がより一層良好となり、上記範囲の上限値以下とすれば、通気性がより一層良好となる。
【０１２３】
通気性基材の片面の全体に対する熱接着層の形成面積は、５０〜１００％が好ましく、７０〜１００％がより好ましく、９０〜１００％がさらに好ましい。通気性基材の表面における熱接着層が占める割合が上記範囲であると、クロージャーの完全性及び剥離強度が向上する。
【０１２４】
〔用途〕
ヒートシールシートＡ，Ｂは、例えば、滅菌包装体に用いられる。ヒートシールシートＡ又はＢの一部と、包装紙、ラミネート紙、フィルム、滅菌用成形容器等の被着体の一部とを、内側に空間が形成されるように重ねて熱圧着することで、ヒートシールシートＡ又はＢと被着体とが熱圧着された滅菌包装体を形成できる。
フィルム又は滅菌用成形容器としては、ポリエチレンやポリプロピレン等のポリオレフィン、ポリエチレンテレフタレート等のポリエステル、ポリ塩化ビニル、ポリ塩化ビニリデン、ポリスチレン、エチレン−酢酸ビニル共重合樹脂、エチレン−アクリル共重合樹脂又はこれらの積層体等により構成される、フィルム又は滅菌用成形容器が挙られる。
滅菌用成形容器は、典型的には、収容物を収容するための１以上の凹部を有する。この場合、ヒートシールシートＡ，Ｂは、典型的には、前記１以上の凹部の開口を封止する蓋材として用いられる。
ヒートシールシートＢと熱圧着される被着体としては、比較的狭いシール幅でも基材破壊を来たさずに十分な剥離強度が求められる点で、滅菌用成形容器が好ましい。
【０１２５】
滅菌包装体は、互いに熱圧着されたヒートシールシートＡ又はＢと被着体により、医療器具等の収容物を収容するための空間が形成されている。ヒートシールシートＡ又はＢと被着体とは、収容物を収容した後に熱圧着される。
収容物としての医療器具は、使用前に滅菌することが求められる医療器具であれば特に限定されない。具体例としては、注射針、注射器、カテーテル、手袋、メス、鉗子、摂子、剪刀、ガーゼ、絆創膏等が挙げられる。
【０１２６】
滅菌包装体は、収容物を収容した状態で滅菌処理に供される。例えば、オートクレーブ、エチレンオキサイドガス（ＥＯＧ）滅菌、電子線滅菌、γ線滅菌等の滅菌方法により滅菌処理が行われる。そして、収容物を使用する際には、被着体からヒートシールシートＡ又はＢを剥離して収容物を取り出すこととなる。
ヒートシールシートＡ又はＢの用途は滅菌包装体に限定されるものではなく、食品や一般工業製品等の包装にも使用することができる。
【０１２７】
ヒートシールシートＡと被着体との滅菌包装体において、ヒートシールシートＡと被着体とを剥離速度３００ｍｍ／分で１８０°剥離する際の剥離強度は、１．０〜１５Ｎ／１５ｍｍが好ましく、１．５〜１０Ｎ／１５ｍｍがより好ましく、２．０〜７．５Ｎ／１５ｍｍが特に好ましい。剥離強度が前記範囲内であると、イージーピール性とヒートシール性のバランスに優れる。
上記剥離強度は、例えば熱接着層用塗料の塗工量や種類、乾燥条件、熱接着層中に含まれる樹脂粒子の平均粒子径等をそれぞれ適切に選択することによって制御することが可能である。
【０１２８】
ヒートシールシートＢと被着体との滅菌包装体において、ヒートシールシートＢと被着体とを剥離速度３００ｍｍ／分で１８０°剥離する際の剥離強度は、０．０６７〜１．０Ｎ／ｍｍが好ましく、０．１〜０．６７Ｎ／ｍｍがより好ましく、０．１３〜０．５Ｎ／ｍｍがさらに好ましい。剥離強度が前記範囲内であると、イージーピール性とヒートシール性のバランスに優れる。
ヒートシールシートＢが、ポリプロピレン樹脂で成形された容器の蓋材として使用される場合、ヒートシールシートＢの剥離強度は、０．４〜０．９Ｎ／ｍｍであることが好ましく、０．６〜０．８Ｎ／ｍｍがより好ましい。
上記剥離強度は、例えば、熱接着層用塗料の塗工量や種類、乾燥条件等をそれぞれ適切に選択することによって制御することが可能である。
【実施例】
【０１２９】
以下に実施例を挙げて本発明を具体的に説明する。なお、本発明はこれらの例に何ら限定されるものではない。なお、特に断りのない限り、％は質量％であり、部は質量部である。後述する例Ａ１〜Ａ２０、Ｂ１〜Ｂ１１のうち、Ａ１〜Ａ１６、Ｂ１〜Ｂ１１は実施例であり、Ａ１７〜Ａ２０は比較例である。
各例で用いた測定、評価方法を以下に示す。【０１３０】
［王研式透気度の測定］
通気性基材及びヒートシールシートの王研式透気度は、ＪＩＳ  Ｐ  ８１１７：２００９に準じて測定した。【０１３１】
［剥離試験Ｉ］
ヒートシールシートと、ポリエチレンテレフタレート樹脂（ＰＥＴ）とＰＥとの複合フィルムとを、ヒートシールシートの熱接着層側の面（熱接着面）が複合フィルムのＰＥ側の面と接するように重ね、熱プレス試験機を用いて１５０℃、０．２ＭＰａ、１．０秒間の熱圧着条件で熱圧着して熱圧着物を作製した。
上記の方法で作成した熱圧着物を幅１５ｍｍに断裁して、剥離強度測定用サンプルを作成した。得られた剥離強度測定用サンプルの剥離強度（Ｎ／１５ｍｍ）を、ＪＩＳ  Ｐ  ８１１３：２００６に準じ、引張試験機（型式：テンシロンＲＴＣ−１２５０Ａ、オリエンテック社製）を用いて、サンプルの複合フィルム、ヒートシールシートそれぞれの端部をチャッキングし、１８０度ピール法で剥離速度３００ｍｍ／分で剥離することにより測定した。剥離強度が大きいほど、熱接着性に優れる。【０１３２】
また、剥離強度の測定の際、ヒートシールシートの基材破壊の状態を目視で確認し、以下の基準で評価した。
「評価基準」
○：基材破壊が起こらなかった。
△：ヒートシールシートを剥離できたが、複合フィルムに紙片やケバの付着が見られた。
×：基材破壊が発生した。【０１３３】
［熱接着面の擦過性試験］
ヒートシールシートを２００ｍｍ×１００ｍｍにカットし、東洋精機製作所製の「サウザランド・ラブテスター」のサンプル台に、熱接着面が上になるように固定した。
別途、質量が１９１６ｇで、ヒートシールシートとの接触面の大きさが２０ｍｍ×２０ｍｍのゴム板形状に加工したしゅう動子を用意した。このしゅう動子のゴム板部分を覆うように幅２０ｍｍの黒画用紙の短冊を巻きつけた。このしゅう動子をサウザランド・ラブテスターにセットし、円弧軌道上を一定速度で１００往復させ、ヒートシールシートの熱接着面と黒画用紙の１面とを擦った。その後、熱接着面の状態を目視で確認し、以下の基準で熱接着層の脱落の度合いを評価した。
「評価基準」
◎：熱接着層が全く脱落せず、表面の傷つきもみられなかった。
○：熱接着層の脱落はなかったが、表面に傷つきがみられた。
△：熱接着層が若干脱落した。
×：熱接着層が糸状の粕として脱落した。【０１３４】
［再離解］
ヒートシールシートの再離解は、水酸化ナトリウムでｐＨ１０．０に調整した水を使用して、ＪＩＳ  Ｐ  ８２２０−１：２０１２に準じて行った。
再離解後のパルプについて、ＪＩＳ  Ｐ  ８１２１−２：２０１２に準じて、カナダ標準ろ水度を測定した。
［層間強度の測定］
ヒートシールシートの層間強度は、ＩＳＯ  １６２６０：２０１６に準じて測定した。
［抄紙機縦方向引裂強度の測定］
ヒートシールシートの抄紙機縦方向の引裂強度は、ＪＩＳ  Ｐ  ８１１６：２０００に準じて測定した。【０１３５】
［剥離試験ＩＩ］
ヒートシールシートと、ポリプロピレン製ブロック（接着面の大きさ：幅４．５ｍｍ×長さ８０ｍｍ）とを、ヒートシールシートの熱接着層側の面（熱接着面）がポリプロピレン製ブロック面と接するように重ね、熱プレス試験機を用いて２００℃、１．６ＭＰａ、２．０秒間の熱圧着条件で熱圧着して熱圧着物を作製した。
上記の方法で作成した熱圧着物を、ＪＩＳ  Ｐ  ８１１３：２００６に準じ、引張試験機（型式：テンシロンＲＴＣ−１２５０Ａ、オリエンテック社製）を用いて、サンプルのポリプロピレンブロック、ヒートシールシートの端部をチャッキングし、１８０度ピール法で剥離速度３００ｍｍ／分で剥離することにより剥離強度を測定した。剥離強度が大きいほど、熱接着性が優れ、クロージャーの完全性が高いといえる。【０１３６】
また、剥離強度の測定の際、ヒートシールシートの基材破壊の状態を目視で確認し、以下の基準で評価した。
「評価基準」
◎：基材破壊やケバ付着が見られなかった。
○：ヒートシールシートの剥離は問題なかったが、剥離後のポリプロピレンブロックにケバが僅かに見られた。
△：ヒートシールシートは基材破壊を起こさず剥離できたが、ポリプロピレンブロックに紙片やケバの付着が見られた。
×：基材破壊が発生した。【０１３７】
＜例Ａ１＞
（通気性基材の製造）
広葉樹晒クラフトパルプ（ＬＢＫＰ）をＤＤＲにてＪＩＳ  Ｐ  ８１２１−２：２０１２に記載されるカナダ標準ろ水度（フリーネス）が３９０ｍＬになるように叩解し、パルプスラリーを得た。前記パルプスラリーに内添薬品として、パルプ質量に対し、絶乾で硫酸バンド０．５％、あらかじめカチオン化澱粉（ピラー３ＹＫ、ピラースターチ社製）で分散させたアルケニル無水コハク酸サイズ剤（ファイブラン８１Ｋ、荒川化学工業社製）０．０５％、両性ポリアクリルアミド系樹脂紙力増強剤（ＰＡＭ）（商品名：ポリストロンＯＦＴ−３、荒川化学工業社製、質量平均分子量３００万）０．７％、エピクロル樹脂湿潤紙力増強剤０．４％、を添加して抄紙原料を得た。前記抄紙原料を長網抄紙機で抄紙して通気性基材を得た。得られた通気性基材の坪量は６０ｇ／ｍ２、密度は０．７ｇ／ｃｍ３、王研式透気度は１２秒であった。【０１３８】
（熱接着層用塗料の調製）
ＥＶＡディスパーション（ケミパールＶ２００、三井化学社製、ＥＶＡ粒子の平均粒子径７μｍ、最低造膜温度８５℃、固形分濃度４０％）の１３８部、ＰＥディスパーション（ケミパールＷ４００、三井化学社製、ＰＥ粒子の平均粒子径４μｍ、固形分濃度４０％、ＰＥの密度９２０ｋｇ／ｍ３、軟化点１１０℃）の９０部、強化ロジン系エマルション（サイズパインＮ７７５、荒川化学工業社製、軟化点１００℃未満、固形分濃度５０％）の１８部、希釈水１５４部を混合撹拌して固形分濃度２５％の熱接着層用塗料を得た。なお、ディスパーション及びエマルションの配合量（部）は、分散媒を含めた質量である。熱接着層用塗料の平均粒子径をコールターカウンターにより測定したところ、５．６μｍであった。【０１３９】
（ヒートシールシートの製造）
上記熱接着層用塗料を上記で得られた通気性基材の一面にバーコーターを用いて塗布し、送風乾燥機にて１００℃、１分間の条件で乾燥して熱接着層を形成した。ここでは、乾燥後の熱接着層用塗料の塗布量が２．０ｇ／ｍ２となるように塗布した。これにより、ヒートシールシートを得た。【０１４０】
得られたヒートシールシートの熱接着層を電子顕微鏡により観察したところ、熱接着層が複数の粒子を含み、粒子間に空隙を有していることが確認された。【０１４１】
＜例Ａ２＞
例Ａ１の熱接着層用塗料の調製において、ケミパールＶ２００の代わりにＥＶＡディスパーション（ケミパールＶ３００、三井化学社製、ＥＶＡ粒子の平均粒子径６μｍ、最低造膜温度７５℃、固形分濃度４０％）の１３８部を使用した以外は例Ａ１と同様にしてヒートシールシートを得た。熱接着層用塗料の平均粒子径をコールターカウンターにより測定したところ、５．０μｍであった。【０１４２】
＜例Ａ３＞
例Ａ１の熱接着層用塗料の調製において、ケミパールＶ２００の代わりにＥＶＡディスパーション（ケミパールＶ１００、三井化学社製、平均粒子径１２μｍ、最低造膜温度７５℃、固形分濃度４０％）の１３８部を使用し、ケミパールＷ４００の代わりにＰＥディスパーション（ＳＮダルアクト１００１Ｗ、サンノプコ社製、ＰＥ粒子の平均粒子径１２μｍ、固形分濃度４２％、ＰＥの融点１２５℃）の８６部を使用し、希釈水を１５８部とした以外は例Ａ１と同様にしてヒートシールシートを得た。熱接着層用塗料の平均粒子径をコールターカウンターにより測定したところ、１２μｍであった。【０１４３】
＜例Ａ４＞
例Ａ１の熱接着層用塗料の調製において、ケミパールＷ４００の代わりにＰＥディスパーション（ＳＮコート９５０、サンノプコ社製、ＰＥ粒子の平均粒子径２０μｍ、固形分濃度４０％、ＰＥの融点１４０℃）の９０部を使用した以外は例Ａ１と同様にしてヒートシールシートを得た。熱接着層用塗料の平均粒子径をコールターカウンターにより測定したところ、１２μｍであった。【０１４４】
＜例Ａ５＞
例Ａ１の熱接着層用塗料の調製において、サイズパインＮ７７５の代わりに脂環系石油樹脂エマルション（ＡＭ−１０００−ＮＴ、荒川化学工業社製、軟化点１００℃、固形分濃度５０％）の１８部を使用した以外は例Ａ１と同様にしてヒートシールシートを得た。【０１４５】
＜例Ａ６＞
例Ａ１の熱接着層用塗料の調製において、サイズパインＮ７７５の代わりに特殊ロジンエステルエマルション（スーパーエステルＥ−７８８、荒川化学工業社製、軟化点１６０℃、固形分濃度５０％）の１８部を使用した以外は例Ａ１と同様にしてヒートシールシートを得た。【０１４６】
＜例Ａ７＞
例Ａ１の熱接着層用塗料の調製において、サイズパインＮ７７５の代わりに酸価付与ロジン系樹脂エマルション（スーパーエステルＮＳ−１２１、荒川化学工業社製、軟化点１２０℃、固形分濃度５０％）の１８部を使用した以外は例Ａ１と同様にしてヒートシールシートを得た。【０１４７】
＜例Ａ８＞
例Ａ１の熱接着層用塗料の調製において、サイズパインＮ７７５を使用しなかったこと以外は例Ａ１と同様にしてヒートシールシートを得た。【０１４８】
＜例Ａ９＞
例Ａ１の通気性基材の製造において、抄紙パートの後工程のサイズプレスコーターでポリアクリルアミド樹脂（ポリマセット５１２、荒川化学工業社製）を原紙の両面に、両面合計の塗工量が１．５ｇ／ｍ２となるように塗工して通気性基材を得たこと以外は例Ａ１と同様にしてヒートシールシートを得た。【０１４９】
＜例Ａ１０＞
例Ａ１において、乾燥後の熱接着層用塗料の塗布量を４．０ｇ／ｍ２とした以外は例Ａ１と同様にしてヒートシールシートを得た。【０１５０】
＜例Ａ１１＞
例Ａ１の熱接着層用塗料の調製において、ケミパールＶ２００の使用量を１８２部、ケミパールＷ４００の使用量を４６部とした以外は例Ａ１と同様にしてヒートシールシートを得た。熱接着層用塗料の平均粒子径をコールターカウンターにより測定したところ、６．３μｍであった。【０１５１】
＜例Ａ１２＞
例Ａ１の熱接着層用塗料の調製において、ケミパールＶ２００の使用量を４６部、ケミパールＷ４００の使用量を１８２部とした以外は例Ａ１と同様にしてヒートシールシートを得た。熱接着層用塗料の平均粒子径をコールターカウンターにより測定したところ、４．５μｍであった。【０１５２】
＜例Ａ１３＞
例Ａ１のヒートシールシートの製造において、送風乾燥機による乾燥条件を１１０℃、１分間とした以外は例Ａ１と同様にしてヒートシールシートを得た。【０１５３】
＜例Ａ１４＞
例Ａ１のヒートシールシートの製造において、送風乾燥機による乾燥条件を１２０℃、１分間とした以外は例Ａ１と同様にしてヒートシールシートを得た。【０１５４】
＜例Ａ１５＞
例Ａ１の通気性基材の製造において、広葉樹晒クラフトパルプ（ＬＢＫＰ）８０質量部と針葉樹晒クラフトパルプ（ＮＢＫＰ）２０質量部とを使用した以外は例Ａ１と同様にしてヒートシールシートを得た。【０１５５】
＜例Ａ１６＞
例Ａ１の熱接着層用塗料の調製において、ケミパールＷ４００の代わりにＰＥディスパーション（ケミパールＷ４０１、三井化学社製、ＰＥ粒子の平均粒子径１μｍ、固形分濃度４０％、ＰＥの密度９２０ｋｇ／ｍ３、軟化点１１０℃）の９０部を使用した以外は例Ａ１と同様にしてヒートシールシートを得た。熱接着層用塗料の平均粒子径をコールターカウンターにより測定したところ、４．６μｍであった。【０１５６】
なお、例Ａ１〜Ａ１２、Ａ１５、Ａ１６で得られたヒートシールシートについて電子顕微鏡による表面観察及び顕微ラマン分光装置を用いてマッピングを行ったところ、ＥＶＡ粒子及びＰＥ粒子はともに融解していないことが観察された。例Ａ１３で得られたヒートシールシートについて電子顕微鏡による表面観察及び顕微ラマン分光装置を用いてマッピングを行ったところ、ＥＶＡ粒子は融解しており、ＰＥ粒子は融解していないことが観察された。例Ａ１４で得られたヒートシールシートについて電子顕微鏡による表面観察及び顕微ラマン分光装置を用いてマッピングを行ったところ、ＥＶＡ粒子、ＰＥ粒子ともに融解していることが観察された。
例Ａ１〜Ａ１２、Ａ１５、Ａ１６における熱接着層の表面被覆率はいずれも２０面積％以上であった。また、例Ａ１３、Ａ１４における熱接着層の表面被覆率はいずれも８０面積％以上であった。【０１５７】
＜例Ａ１７＞
例Ａ１の熱接着層用塗料の調製において、ケミパールＷ４００を使用しなかった以外は例Ａ１と同様にしてヒートシールシートを得た。熱接着層用塗料の平均粒子径をコールターカウンターにより測定したところ、７．０μｍであった。【０１５８】
＜例Ａ１８＞
例Ａ１の熱接着層用塗料の調製において、ケミパールＶ２００の使用量を２０７部、ケミパールＷ４００の使用量を２１部とした以外は例Ａ１と同様にしてヒートシールシートを得た。熱接着層用塗料の平均粒子径をコールターカウンターにより測定したところ、６．５μｍであった。【０１５９】
＜例Ａ１９＞
例Ａ１の熱接着層用塗料の調製において、ケミパールＶ２００の使用量を２１部、ケミパールＷ４００の使用量を２０７部とした以外は例Ａ１と同様にしてヒートシールシートを得た。熱接着層用塗料の平均粒子径をコールターカウンターにより測定したところ、４．２μｍであった。【０１６０】
＜例Ａ２０＞
例Ａ１の熱接着層用塗料の調製において、ケミパールＷ４００の代わりにスチレンブタジエン共重合体ラテックス（Ｘ３００Ｂ、ＪＳＲ社製、固形分濃度４８％）の７５部を使用し、希釈水を１６９部にした以外は例Ａ１と同様にしてヒートシールシートを得た。熱接着層用塗料の平均粒子径をコールターカウンターにより測定したところ、７．０μｍであった。【０１６１】
例Ａ１〜Ａ２０それぞれのヒートシールシートについて、王研式透気度の測定、剥離試験Ｉ及び擦過性試験を行った。結果を表１に示す。【０１６２】
【表１】
2019107025.tif 000003
【０１６３】
上記結果に示すとおり、例Ａ１〜Ａ１６のヒートシールシートは、透気度が７００秒以下と低かった。また、十分な剥離強度が得られ、かつ剥離時に基材破壊が見られなかった。さらに熱接着面の耐擦過性にも優れていた。したがって、ガス滅菌法等の、透気性が求められる滅菌法にも好適に用いることができるものであった。
一方、例Ａ１７、Ａ１８、Ａ２０のヒートシールシートは、熱接着面の耐擦過性が劣っていた。比較例Ａ１９のヒートシールシートは、十分な剥離強度が得られず熱接着性に劣っていた。【０１６４】
＜例Ｂ１＞
（通気性基材の製造）
針葉樹晒クラフトパルプ（ＮＢＫＰ）７５質量部と、広葉樹晒クラフトパルプ（ＬＢＫＰ）２５質量部をＤＤＲにてＪＩＳ  Ｐ  ８１２１−２：２０１２に記載されるカナダ標準ろ水度（フリーネス）が６００ｍＬＣＳＦになるように叩解し、パルプスラリーを得た。
前記パルプスラリーに内添薬品として、パルプ質量（１００質量％）に対し、絶乾で硫酸バンド０．７５質量％、両性ポリアクリルアミド系樹脂（乾燥紙力増強剤）（ＰＡＭ）（商品名：ポリストロン１２５０、荒川化学工業社製）１．２質量％、エピクロル樹脂（湿潤紙力増強剤）（商品名：アラフィックス＃２５５、荒川化学工業社製）０．３５質量％を添加して、抄紙原料を得た。
前記抄紙原料を長網抄紙機で抄紙した。その後、サイズプレスパートにて、スチレン・アクリル酸共重合体（表面サイズ剤）（商品名：ＳＥ２０１８、星光ＰＭＣ社製）を絶乾で３０質量部と、アクリル樹脂エマルジョン（商品名：ボンコートＡＫ−３０９０、ＤＩＣ社製）を絶乾で７０質量部とを含むように調製されたサイズプレス液（固形分濃度：４．０質量％）を、抄紙した紙の両面に塗工した。両面の塗工量の合計は、絶乾で１．４ｇ／ｍ２となるようにした。塗工に続けて乾燥した後、オンマシンカレンダー処理を行って、坪量９０．０ｇ／ｍ２の通気性基材を得た。【０１６５】
（熱接着層用塗料の調製）
ＥＶＡディスパーション（ケミパールＶ２００、三井化学社製、ＥＶＡ粒子の平均粒子径７μｍ、最低造膜温度８５℃、固形分濃度４０％）の１３８部、ＰＥディスパーション（ケミパールＷ４００、三井化学社製、ＰＥ粒子の平均粒子径４μｍ、固形分濃度４０％、ＰＥの密度９２０ｋｇ／ｍ３、軟化点１１０℃）の９０部、強化ロジン系エマルション（サイズパインＮ７７５、荒川化学工業社製、軟化点１００℃未満、固形分濃度５０％）の１８部、希釈水１５４部を混合撹拌して固形分濃度２５％の熱接着層用塗料を得た。【０１６６】
（ヒートシールシートの製造）
上記の熱接着層用塗料を上記の通気性基材の一面にバーコーターを用いて塗布し、送風乾燥機にて１００℃、１分間の条件で乾燥して熱接着層を形成した。ここでは、乾燥後の熱接着層用塗料の塗布量が３．５ｇ／ｍ２となるように塗布した。これにより、片面にベタ塗の熱接着層を有する坪量９３．５ｇ／ｍ２のヒートシールシートを得た。
得られたヒートシールシートの熱接着層に含まれる熱可塑性樹脂粒子の平均粒子径は、５．６μｍであった。
得られたヒートシールシートの熱接着面（ヒートシール面）を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５２０ｍＬＣＳＦであった。【０１６７】
＜例Ｂ２＞
例Ｂ１の通気性基材の製造において、針葉樹晒クラフトパルプ（ＮＢＫＰ）６０質量部と広葉樹晒クラフトパルプ（ＬＢＫＰ）４０質量部を使用した以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５２０ｍＬＣＳＦであった。【０１６８】
＜例Ｂ３＞
例Ｂ１の通気性基材の製造において、硫酸バンドの使用量を絶乾で０．２０質量％とした以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５５０ｍＬＣＳＦであった。【０１６９】
＜例Ｂ４＞
例Ｂ１の通気性基材の製造において、両性ポリアクリルアミド系樹脂紙力増強剤（ＰＡＭ）（商品名：ポリストロン１２５０、荒川化学工業社製）の使用量を絶乾で０．６質量％とした以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５３０ｍＬＣＳＦであった。【０１７０】
＜例Ｂ５＞
例Ｂ１の通気性基材の製造において、エピクロル樹脂湿潤紙力増強剤（商品名：アラフィックス＃２５５、荒川化学工業社製）の使用量を絶乾で０．２質量％とした以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５５０ｍＬＣＳＦであった。【０１７１】
＜例Ｂ６＞
例Ｂ１の通気性基材の製造において、基材の坪量を１１５ｇ／ｍ２となるように製造した以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５２０ｍＬＣＳＦであった。【０１７２】
＜例Ｂ７＞
例Ｂ１の通気性基材の製造において、あらかじめカチオン化澱粉（ピラー３ＹＫ、ピラースターチ社製）で分散させたアルケニル無水コハク酸サイズ剤（ファイブラン８１Ｋ、荒川化学工業社製）を絶乾で０．０５％となるように添加して、且つ、サイズプレス液にスチレン・アクリル系表面サイズ剤（商品名：ＳＥ２０１８、星光ＰＭＣ社製）を添加しなかった以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５２０ｍＬＣＳＦであった。【０１７３】
＜例Ｂ８＞
例Ｂ１の通気性基材の製造において、あらかじめカチオン化澱粉（ピラー３ＹＫ、ピラースターチ社製）で分散させたアルケニル無水コハク酸サイズ剤（ファイブラン８１Ｋ、荒川化学工業社製）を絶乾で０．０５％となるように添加して、且つ、サイズプレス液にポリアクリルアミド系樹脂表面紙力剤（商品名：ポリマセット５１２、荒川化学工業社製）の固形濃度４．０質量％液を使用した以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５２０ｍＬＣＳＦであった。【０１７４】
＜例Ｂ９＞
例Ｂ１の通気性基材の製造において、硫酸バンドを使用しなかった以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５５０ｍＬＣＳＦであった。【０１７５】
＜例Ｂ１０＞
例Ｂ１の通気性基材の製造において、針葉樹晒クラフトパルプ（ＮＢＫＰ）４０質量部と広葉樹晒クラフトパルプ（ＬＢＫＰ）６０質量部を使用した以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は５２０ｍＬＣＳＦであった。【０１７６】
＜例Ｂ１１＞
例Ｂ１の通気性基材の製造において、原料パルプのＤＤＲによるＪＩＳ  Ｐ  ８１２１−２：２０１２に記載されるカナダ標準ろ水度（フリーネス）を４５０ｍＬＣＳＦになるように叩解した以外は例Ｂ１と同様にしてヒートシールシートを得た。
得られたヒートシールシートの熱接着層に含まれる熱可塑性樹脂粒子の平均粒子径は、５．６μｍであった。
得られたヒートシールシートの熱接着面を電子顕微鏡で観察した結果、１．０ｃｍ２内に１０００μｍ２より大きな熱接着層が設けられていない部分は０個であった。
得られたヒートシールシートを再離解して測定したカナダ標準ろ水度は４００ｍＬＣＳＦであった。【０１７７】
例Ｂ１〜Ｂ１１それぞれのヒートシールシートについて、層間強度、引裂強度、王研式透気度の測定、剥離試験ＩＩ、剥離状態の観察及び擦過性試験を行った。結果を表２に示す。【０１７８】
【表２】
2019107025.tif 000004
【０１７９】
例Ｂ１〜Ｂ１１のヒートシールシートはいずれも、熱接着面の耐擦過性に優れていた。
例Ｂ１〜Ｂ８のヒートシールシートは、透気度が５０秒以下であり低かった（通気性が良好であった）。また、十分な剥離強度が得られ、かつ剥離時に基材破壊が見られなかったため、滅菌包装体用のヒートシールシートとして優れた部材であった。
例Ｂ９のヒートシールシートは、薬品定着剤である硫酸バンドの添加量を減らしたため、層間強度が低下し、剥離後のポリプロピレンブロック表面にケバの付着が確認されたが、剥離には影響なかった。
例Ｂ１０のヒートシールシートは、透気度は低いが、ポリエチレンブロックからの剥離時に破れた。
例Ｂ１１のヒートシールシートは、透気度が高く（通気性が悪く）、ＥＯＧ滅菌用途では使用できないおそれがあり、また剥離時に基材破壊が認められた。
【産業上の利用可能性】
【０１８０】
本発明の一態様のヒートシールシートＡは、十分な熱接着性と通気性を有し、且つヒートシール面の耐擦過性に優れる。【０１８１】
本発明の他の一態様のヒートシールシートＢは、滅菌処理時の良好な通気性と、滅菌処理後の完全なクロージャーを兼ね備え、さらに従来よりも引裂強度が向上しており、開封時の意図しない箇所での破れが起こり難い。
【符号の説明】
【０１８２】
１…ヒートシールシート、２…通気性基材、３…熱接着層
【図１】
2019107025.tif 000005
【国際調査報告】
2019107025.tif 000006
2019107025.tif 000007
2019107025.tif 000008
2019107025.tif 000009